(57)【特許請求の範囲】
【請求項１】
下記一般式（１）で表されることを特徴とするイリジウム錯体。
【化１】
0006709487.tif 000078
（一般式（１）中、Ｎは窒素原子を表す。Ｉｒはイリジウムを表す。ＸはＣ（Ｒ６）または窒素原子を表す。Ｒ１〜Ｒ３は、各々独立に、水素原子、アルキル基、アリール基、ヘテロ環基、アルコキシ基、アミノ基、アリールオキシ基、または、ハロゲン原子を表す。Ｒ４〜Ｒ６は、各々独立に、水素原子、アルキル基、アルコキシ基、または、アリールオキシ基を表す。但し、Ｒ４とＲ５の少なくとも１つが、アルキル基である。Ｒ４〜Ｒ６のアルキル基、アルコキシ基、または、アリールオキシ基はフッ素で置換されることはない。ＸがＣ（Ｒ６）のときは、Ｒ４とＲ５とがアルキル基、または、Ｒ４が水素原子でＲ５がアルキル基であり、Ｘが窒素原子のときは、Ｒ４が水素原子でＲ５がアルキル基である。Ｒ１とＲ２、Ｒ２とＲ３は各々結合して環構造を形成してもよい。ｍ＝２〜３であり、ｎ＝０〜１であり、かつ、ｍ＋ｎ＝３である。Ｌはモノアニオン性２座配位子を表す。）
【請求項２】
Ｒ１〜Ｒ３が水素原子、または、アルキル基であることを特徴とする請求項１に記載のイリジウム錯体。
【請求項３】
Ｒ４とＲ５がアルキル基であることを特徴とする請求項１または２に記載のイリジウム錯体。
【請求項４】
ＸがＣ（Ｒ６）であることを特徴とする請求項１〜３のいずれか１つに記載のイリジウム錯体。
【請求項５】
Ｘが窒素原子であることを特徴とする請求項１〜３のいずれか１つに記載のイリジウム錯体。
【請求項６】
Ｌが含窒素ヘテロ環配位子またはジケトン配位子であることを特徴とする請求項１〜５のいずれか１つに記載のイリジウム錯体。
【請求項７】
Ｌが一般式（２）〜（１０）の中から選ばれる少なくとも一つであることを特徴とする請求項１〜６のいずれか１つに記載のイリジウム錯体。
【化２】
0006709487.tif 000079
（一般式（２）〜（１０）中、Ｒ７〜Ｒ６４は、各々独立に、水素原子、アルキル基、アリール基、ヘテロ環基、アルコキシ基、アミノ基、アリールオキシ基、または、ハロゲン原子を表す。また、隣接する置換基は結合して環構造を形成してもよい。Ｘ２はＣ（Ｒ７０）または窒素原子を表す。Ｒ６５〜Ｒ６７は、各々独立に、水素原子、アルキル基、アリール基、ヘテロ環基、アルコキシ基、アミノ基、アリールオキシ基、または、ハロゲン原子を表す。Ｒ６８〜Ｒ７０は、各々独立に、水素原子、アルキル基、アルコキシ基、または、アリールオキシ基を表す。但し、Ｒ６８とＲ６９の少なくとも１つが、アルキル基、または、アルコキシ基である。Ｒ６５とＲ６６、Ｒ６６とＲ６７は各々結合して環構造を形成してもよい。）
【請求項８】
ｍが３であることを特徴とする請求項１〜５のいずれか１つに記載のイリジウム錯体。
【請求項９】
ｍが２でありｎが１であることを特徴とする請求項１〜７のいずれか１つに記載のイリジウム錯体。
【請求項１０】
請求項１〜９のいずれか１つに記載のイリジウム錯体を含むことを特徴とする発光材料。
【請求項１１】
請求項１０に記載の発光材料を含むことを特徴とする有機発光素子。
【請求項１２】
一般式（１１）で表される化合物。
【化３】
0006709487.tif 000080
（一般式（１１）中、Ｎは窒素原子を表す。Ｉｒはイリジウムを表す。ＸはＣ（Ｒ６）または窒素原子を表す。Ｙはハロゲン原子を表す。Ｒ１〜Ｒ３は、各々独立に、水素原子、アルキル基、アリール基、ヘテロ環基、アルコキシ基、アミノ基、アリールオキシ基、または、ハロゲン原子を表す。Ｒ４〜Ｒ６は、各々独立に、水素原子、アルキル基、アルコキシ基、または、アリールオキシ基を表す。但し、Ｒ４とＲ５の少なくとも１つが、アルキル基である。Ｒ４〜Ｒ６のアルキル基、アルコキシ基、または、アリールオキシ基はフッ素で置換されることはない。ＸがＣ（Ｒ６）のときは、Ｒ４とＲ５とがアルキル基、または、Ｒ４が水素原子でＲ５がアルキル基であり、Ｘが窒素原子のときは、Ｒ４が水素原子でＲ５がアルキル基である。Ｒ１とＲ２、Ｒ２とＲ３は各々結合して環構造を形成してもよい。）
【発明の詳細な説明】
【技術分野】
【０００１】
本発明は、有機発光素子（有機電界発光素子、有機電気化学発光素子等）の発光材料として有用な新規イリジウム錯体ならびに該化合物を用いた有機発光素子に関するものである。
【背景技術】
【０００２】
近年、有機電界発光素子に代表される有機発光素子はディスプレイまたは照明技術として注目されており、実用化に向けた研究が活発に進められている。特に発光効率向上は重要な研究課題であり、現在では発光材料として、励起三重項状態からの発光を利用する燐光材料に注目が集まっている。
【０００３】
励起一重項状態からの発光を用いる場合、一重項励起子と三重項励起子との生成比が１：３であるため発光性励起子の生成確率が２５％であるとされている。また、光の取り出し効率が約２０％であるため、外部取り出し量子効率の限界は５％とされている。一方で、これに励起三重項状態をも利用できると、内部量子効率の上限が１００％となるため、励起一重項の場合に比べて原理的に発光効率が４倍となる。このような背景から、これまで燐光材料の開発が活発に行われてきた。
【０００４】
例えば、化４に示す２−フェニルピリミジンイリジウム錯体が開示されている（例えば、特許文献１を参照）。このイリジウム錯体は緑色発光性であり、当該イリジウム錯体を用いることで緑色発光素子を作製できることが開示されている。
【化４】
0006709487.tif 000002
【０００５】
また、化５に示す２−フェニルピリミジン配位子のフェニル基にフッ素置換基を導入した青色発光性イリジウム錯体が開示されている（例えば、特許文献２を参照）。
【化５】
0006709487.tif 000003
【０００６】
さらに、本発明と類似の化合物として、化６に示すイリジウムと炭素で結合するピリジン環またはピリミジン環にフッ素置換基を導入した青色発光性のピリミジンイリジウム錯体が開示されている（例えば、特許文献３を参照）。
【化６】
0006709487.tif 000004
【先行技術文献】
【特許文献】
【０００７】
【特許文献１】特開２００９−４０７２８号公報
【特許文献２】国際公開第２０１１／０２４７３７号パンフレット
【特許文献３】特開２０１２−１９１７１号公報
【特許文献４】特開２００９−４０７２８号公報
【特許文献５】国際公開２０１１／０２４７３７号公報
【特許文献６】国際公開２０１２／１６６６０８号公報
【特許文献７】国際公開２０１０／０５６６６９号公報
【特許文献８】国際公開２０１０／１１１７５５号公報
【特許文献９】国際公開２０１２／１５８８５１号公報
【非特許文献】
【０００８】
【非特許文献１】Ｉｎｏｒｇ．Ｃｈｅｍ．，２０１２，５１，２９０−２９７．
【非特許文献２】Ｊ．Ｆｌｕ．Ｃｈｅｍ．，２００９，１３０，６４０−６４９．
【発明の概要】
【発明が解決しようとする課題】
【０００９】
前述したように、従来公知の青色発光性のピリミジンイリジウム錯体は、フッ素置換基が導入されたものである。しかし、フッ素置換基が導入されたイリジウム錯体は加熱によりフッ素が脱離しやすいことが知られており（例えば、Ｉｎｏｒｇ．Ｃｈｅｍ．，２０１２，５１，２９０−２９７．（非特許文献１）および、Ｊ．Ｆｌｕ．Ｃｈｅｍ．，２００９，１３０，６４０−６４９．（非特許文献２）を参照。）、熱的安定性に問題があることから、フッ素置換基を使用しない青色発光性のイリジウム錯体の開発が強く望まれている。
【００１０】
本発明の目的は、有機電界発光素子や有機電気化学発光素子等に適用でき、可視光領域（特に青色領域）に良好な発光特性を示す新規イリジウム錯体を提供することである。
【課題を解決するための手段】
【００１１】
本発明者らは上記実状に鑑み、鋭意研究を重ねた結果、一般式（１）で表される新規イリジウム錯体が、青色領域に強い発光を示すことを見出した。そして本発明のイリジウム錯体を用いることで、高い発光効率を示す青色有機発光素子を作製できることを実証し、本発明を完成するに至った。
【００１２】
すなわち、この出願によれば、以下の発明が提供される。
【００１３】
本発明に係るイリジウム錯体は、下記一般式（１）で表されることを特徴とする。
【化１】
0006709487.tif 000005
（一般式（１）中、Ｎは窒素原子を表す。Ｉｒはイリジウムを表す。ＸはＣ（Ｒ６）または窒素原子を表す。Ｒ１〜Ｒ３は、各々独立に、水素原子、アルキル基、アリール基、ヘテロ環基、アルコキシ基、アミノ基、アリールオキシ基、または、ハロゲン原子を表す。Ｒ４〜Ｒ６は、各々独立に、水素原子、アルキル基、アルコキシ基、または、アリールオキシ基を表す。但し、Ｒ４とＲ５の少なくとも１つが、アルキル基である。Ｒ４〜Ｒ６のアルキル基、アルコキシ基、または、アリールオキシ基はフッ素で置換されることはない。ＸがＣ（Ｒ６）のときは、Ｒ４とＲ５とがアルキル基、または、Ｒ４が水素原子でＲ５がアルキル基であり、Ｘが窒素原子のときは、Ｒ４が水素原子でＲ５がアルキル基である。Ｒ１とＲ２、Ｒ２とＲ３は各々結合して環構造を形成してもよい。ｍ＝２〜３であり、ｎ＝０〜１であり、かつ、ｍ＋ｎ＝３である。Ｌはモノアニオン性２座配位子を表す。）
【００１４】
本発明に係るイリジウム錯体では、Ｒ１〜Ｒ３が水素原子、または、アルキル基であることが好ましい。
【００１５】
本発明に係るイリジウム錯体では、Ｒ４とＲ５がアルキル基であることが好ましい。
【００１７】
本発明に係るイリジウム錯体では、ＸがＣ（Ｒ６）であることが好ましい。
【００１８】
本発明に係るイリジウム錯体では、Ｘが窒素原子であることが好ましい。
【００１９】
本発明に係るイリジウム錯体では、Ｌが含窒素ヘテロ環配位子またはジケトン配位子であることが好ましい。
【００２０】
本発明に係るイリジウム錯体では、Ｌが一般式（２）〜（１０）の中から選ばれる少なくとも一つであることが好ましい。
【化２】
0006709487.tif 000006
（一般式（２）〜（１０）中、Ｒ７〜Ｒ６４は、各々独立に、水素原子、アルキル基、アリール基、ヘテロ環基、アルコキシ基、アミノ基、アリールオキシ基、または、ハロゲン原子を表す。また、隣接する置換基は結合して環構造を形成してもよい。Ｘ２はＣ（Ｒ７０）または窒素原子を表す。Ｒ６５〜Ｒ６７は、各々独立に、水素原子、アルキル基、アリール基、ヘテロ環基、アルコキシ基、アミノ基、アリールオキシ基、または、ハロゲン原子を表す。Ｒ６８〜Ｒ７０は、各々独立に、水素原子、アルキル基、アルコキシ基、または、アリールオキシ基を表す。但し、Ｒ６８とＲ６９の少なくとも１つが、アルキル基、または、アルコキシ基である。Ｒ６５とＲ６６、Ｒ６６とＲ６７は各々結合して環構造を形成してもよい。）
【００２１】
本発明に係るイリジウム錯体では、ｍが３であることが好ましい。
【００２２】
本発明に係るイリジウム錯体では、ｍが２でありｎが１であることが好ましい。
【００２３】
本発明に係る発光材料は、本発明に係る記載のイリジウム錯体を含むことを特徴とする。
【００２４】
本発明に係る有機発光素子は、本発明に係る発光材料を含むことを特徴とする。
【００２５】
本発明に係る化合物は、一般式（１１）で表される。
【化３】
0006709487.tif 000007
（一般式（１１）中、Ｎは窒素原子を表す。Ｉｒはイリジウムを表す。ＸはＣ（Ｒ６）または窒素原子を表す。Ｙはハロゲン原子を表す。Ｒ１〜Ｒ３は、各々独立に、水素原子、アルキル基、アリール基、ヘテロ環基、アルコキシ基、アミノ基、アリールオキシ基、または、ハロゲン原子を表す。Ｒ４〜Ｒ６は、各々独立に、水素原子、アルキル基、アルコキシ基、または、アリールオキシ基を表す。但し、Ｒ４とＲ５の少なくとも１つが、アルキル基である。Ｒ４〜Ｒ６のアルキル基、アルコキシ基、または、アリールオキシ基はフッ素で置換されることはない。ＸがＣ（Ｒ６）のときは、Ｒ４とＲ５とがアルキル基、または、Ｒ４が水素原子でＲ５がアルキル基であり、Ｘが窒素原子のときは、Ｒ４が水素原子でＲ５がアルキル基である。Ｒ１とＲ２、Ｒ２とＲ３は各々結合して環構造を形成してもよい。）
【発明の効果】
【００２６】
本発明は、有機電界発光素子および有機電気化学発光素子などに適用でき、可視光領域（特に青色領域）に優れた発光特性を示す新規構造のイリジウム錯体を提供することができる。
【００２７】
本発明の新規イリジウム錯体は、室温下で主に青色領域に強い発光を示し、また熱的安定性に優れていることから、各種用途の発光素子材料として好適に用いることができる。また該化合物を用いた有機発光素子は、可視光領域に高輝度発光を示すことから、表示素子、ディスプレイ、バックライトまたは照明光源などの分野に好適である。
【図面の簡単な説明】
【００２８】
【図１】本発明化合物（Ｉｒ−５３）のＴＨＦ中、アルゴン雰囲気下での発光スペクトルである。
【図２】本発明化合物（Ｉｒ−５９）のＴＨＦ中、アルゴン雰囲気下での発光スペクトルである。
【図３】本発明化合物（Ｉｒ−５３）とｍＣＰとの共蒸着膜（５：９５（質量％比））の発光スペクトルである。
【図４】本発明化合物（Ｉｒ−５９）とｍＣＰとの共蒸着膜（５：９５（質量％比））の発光スペクトルである。
【図５】本発明化合物（Ｉｒ−５９）を用いて作製した有機電界発光素子のＥＬスペクトルである。
【発明を実施するための形態】
【００２９】
次に本発明について実施形態を示して詳細に説明するが、本発明はこれらの記載に限定して解釈されない。本発明の効果を奏する限り、実施形態は種々の変形をしてもよい。
【００３０】
本発明の一般式の説明における水素原子は同位体（重水素原子等）も含み、また更に置換基を構成する原子は、その同位体も含んでいることを表す。
【００３１】
本発明に係るイリジウム錯体は前記一般式（１）で表され、これらイリジウム錯体を真空蒸着法やスピンコート法等によって、有機発光素子の発光層もしくは発光層を含む複数の有機化合物層に含有させることで、可視光領域（特に青色領域）に発光を示す有機発光素子が得られる。
【００３２】
以下、本発明を更に詳細に説明する。
【００３３】
本発明のイリジウム錯体は一般式（１）で表され、イリジウムと炭素で結合するピリジン環またはピリミジン環の置換基（すなわち、一般式（１）中のＲ４〜Ｒ６）にフッ素置換基を導入することなく青色領域に発光を示すという、従来技術にはない優位な特長がある。
【００３４】
【化１】
0006709487.tif 000008
【００３５】
一般式（１）において、Ｌが一般式（２）〜（１０）の中から選ばれる少なくとも一つであることが好ましい。
【００３６】
【化２】
0006709487.tif 000009
【００３７】
本発明の化合物は、一般式（１１）で表され、イリジウム１原子あたり２分子の配位子が配位したイリジウム錯体がハロゲン原子で架橋して２量体を形成している。この化合物は、本発明に係るイリジウム錯体を合成するときの中間物質として好適である。
【００３８】
【化３】
0006709487.tif 000010
【００３９】
一般式（１）〜（１１）に記載した記号（Ｎ、Ｉｒ、Ｘ、Ｘ２、ｍ、ｎ、Ｌ、Ｙ、Ｒ１〜Ｒ７０）について以下に説明する。
【００４０】
一般式（１）〜（１１）中、Ｎは窒素原子を表す。
【００４１】
一般式（１）〜（１１）中、Ｉｒはイリジウムを表す。
【００４２】
一般式（１）〜（１１）中、ＸはＣ（Ｒ６）または窒素原子を表す。
【００４３】
一般式（１）〜（１１）中、Ｘ２はＣ（Ｒ７０）または窒素原子を表す。
【００４４】
一般式（１）〜（１１）中、ｍは１〜３の整数であり、ｎは０〜２の整数であり、ｍ＋ｎは３である。すなわち、ｍが３のときはｎが０であり、ｍが２のときはｎが１であり、ｍが１のときはｎが２である。このうち、ｍが３でありｎが０である組合せ、ｍが２でありｎが１である組合せがより好ましい。
【００４５】
一般式（１）〜（１１）中、Ｌはモノアニオン性２座配位子を表す。モノアニオン性２座配位子の中でも、含窒素ヘテロ環配位子またはジケトン配位子であることが好ましい。
【００４６】
含窒素ヘテロ環配位子の中でも含窒素ヘテロ環２座配位子が好ましく、例えば、２−フェニルピリジン誘導体、２−フェニルキノリン誘導体、１−フェニルイソキノリン誘導体、３−フェニルイソキノリン誘導体、２−（２−ベンゾチオフェニル）ピリジン誘導体、２−チエニルピリジン誘導体、１−フェニルピラゾール誘導体、１−フェニル−１Ｈ−インダゾール誘導体、２−フェニルベンゾチアゾール誘導体、２−フェニルチアゾール誘導体、２−フェニルベンゾオキサゾール誘導体、２−フェニルオキサゾール誘導体、２−フラニルピリジン誘導体、２−（２−ベンゾフラニル）ピリジン誘導体、７，８−ベンゾキノリン誘導体、７，８−ベンゾキノキサリン誘導体、ジベンゾ［ｆ，ｈ］キノリン誘導体、ジベンゾ［ｆ，ｈ］キノキサリン誘導体、ベンゾ［ｈ］−５，６−ジヒドロキノリン誘導体、９−（２−ピリジル）カルバゾール誘導体、１−（２−ピリジル）インドール誘導体、１−（１−ナフチル）イソキノリン誘導体、１−（２−ナフチル）イソキノリン誘導体、２−（２−ナフチル）キノリン誘導体、２−（１−ナフチル）キノリン誘導体、３−（１−ナフチル）イソキノリン誘導体、３−（２−ナフチル）イソキノリン誘導体、２−（１−ナフチル）ピリジン誘導体、２−（２−ナフチル）ピリジン誘導体、６−フェニルフェナントリジン誘導体、６−（１−ナフチル）フェナントリジン誘導体、６−（２−ナフチル）フェナントリジン誘導体、ベンゾ［ｃ］アクリジン誘導体、ベンゾ［ｃ］フェナジン誘導体、ジベンゾ［ａ，ｃ］アクリジン誘導体、ジベンゾ［ａ，ｃ］フェナジン誘導体、２−フェニルキノキサリン誘導体、２，３−ジフェニルキノキサリン誘導体、２−ベンジルピリジン誘導体、２−フェニルベンゾイミダゾール誘導体、３−フェニルピラゾール誘導体、４−フェニルイミダゾール誘導体、１−フェニルイミダゾール誘導体、４−フェニルトリアゾール誘導体、５−フェニルテトラゾール誘導体、２−アルケニルピリジン誘導体、５−フェニル−１，２，４−トリアゾール誘導体、イミダゾ［１，２−ｆ］フェナントリジン誘導体、１−フェニルベンズイミダゾリウム塩誘導体、１−フェニルイミダゾリウム塩誘導体、ピコリン酸誘導体、ピリジンスルホン酸誘導体、または、ピラザボール誘導体がある。
【００４７】
ジケトン配位子の中でもβ−ジケトン配位子が好ましく、例えば、アセチルアセトン、３−エチル−２，４−ペンタンジオン、３，５−ヘプタンジオン、３−ブチル−２，４−ペンタンジオン、２，６−ジメチル−３，５−ヘプタンジオン、６−メチル−２，４−ヘプタンジオン、３−メチル−２，４−ペンタンジオン、ジピバロイルメタンなどがある。
【００４８】
一般式（１）〜（１１）中、Ｙはハロゲン原子を表す。ハロゲン子の中でも塩素原子、臭素原子、ヨウ素原子が好ましく、塩素原子より好ましい。
【００４９】
Ｒ１〜Ｒ３は、各々独立に、水素原子、アルキル基、アリール基、ヘテロ環基、アルコキシ基、アミノ基、アリールオキシ基、または、ハロゲン原子を表す。好ましくは、水素原子、アルキル基、アリール基、アミノ基、または、ハロゲン原子であり、より好ましくは、水素原子、アミノ基、または、アルキル基である。特に好ましくは、水素原子、または、アルキル基である。なお、Ｒ１とＲ２、Ｒ２とＲ３は各々結合して環構造を形成してもよい。
【００５０】
Ｒ４〜Ｒ６は、各々独立に、水素原子、アルキル基、アルコキシ基、または、アリールオキシ基を表す。但し、Ｒ４とＲ５の少なくとも１つが、アルキル基、または、アルコキシ基である。Ｒ４〜Ｒ６のアルキル基、アルコキシ基、または、アリールオキシ基はフッ素で置換されることはない。ＸがＣ（Ｒ６）のときは、Ｒ４とＲ５とがアルキル基、Ｒ４が水素原子でＲ５がアルキル基、または、Ｒ４とＲ５とがアルコキシ基であることが好ましい。Ｘが窒素原子のときは、Ｒ４が水素原子でＲ５がアルキル基であることが好ましい。
【００５１】
Ｒ７〜Ｒ６４は、各々独立に、水素原子、アルキル基、アリール基、ヘテロ環基、アルコキシ基、アミノ基、アリールオキシ基、または、ハロゲン原子を表す。また、隣接する置換基は結合して環構造を形成してもよい。Ｒ７〜Ｒ６４として好ましくは、水素原子、アルキル基、アリール基、ヘテロ環基、またはハロゲン原子であり、より好ましくは、水素原子、アルキル基、またはアリール基である。
【００５２】
Ｒ６５はＲ1と同義であり望ましい範囲も同様である。Ｒ６６はＲ２と同義であり望ましい範囲も同様である。Ｒ６７はＲ３と同義であり望ましい範囲も同様である。Ｒ６８はＲ４と同義であり望ましい範囲も同様である。Ｒ６９はＲ５と同義であり望ましい範囲も同様である。Ｒ７０はＲ６と同義であり望ましい範囲も同様である。
【００５３】
Ｘ２がＣ（Ｒ７０）のときは、Ｒ６８とＲ６９とがアルキル基、Ｒ６８が水素原子でＲ６９がアルキル基、または、Ｒ６８とＲ６９とがアルコキシ基であることが好ましい。Ｘが窒素原子のときは、Ｒ６８が水素原子でＲ６９がアルキル基であることが好ましい。
【００５４】
前記アルキル基は、アリール基、ヘテロ環基、アルコキシ基、アミノ基、アリールオキシ基、または、ハロゲン原子で置換されてもよい。
【００５５】
前記アリール基は、アルキル基、ヘテロ環基、アルコキシ基、アミノ基、アリールオキシ基、または、ハロゲン原子で置換されてもよい。
【００５６】
前記ヘテロ環基は、アルキル基、アリール基、アルコキシ基、アミノ基、アリールオキシ基、または、ハロゲン原子で置換されてもよい。
【００５７】
前記アルコキシ基は、アルキル基、アリール基、ヘテロ環基、アミノ基、アリールオキシ基、または、ハロゲン原子で置換されてもよい。
【００５８】
前記アミノ基は、アルキル基、アリール基、ヘテロ環基、アルコキシ基、アリールオキシ基、または、ハロゲン原子で置換されてもよい。
【００５９】
前記アリールオキシ基は、アルキル基、アリール基、ヘテロ環基、アルコキシ基、アミノ基、または、ハロゲン原子で置換されてもよい。
【００６０】
前記アルキル基は、炭素数１〜３０のアルキル基であることが好ましく、炭素数１〜２０のアルキル基であることがより好ましく、炭素数１〜１０のアルキル基であることが特に好ましく、炭素数１〜５のアルキル基であることが最も好ましい。
【００６１】
前記アルキル基として、例えば、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ネオペンチル基、１−メチルペンチル基、１−ペンチルヘキシル基、１−ブチルペンチル基、１−ヘプチルオクチル基、シクロヘキシル基、シクロオクチル基、または３,５−テトラメチルシクロヘキシル基がある。好ましくは、メチル基、エチル基、プロピル基、イソプロピル基、ｎ−ブチル基、ｓ−ブチル基、イソブチル基、ｔ−ブチル基、ｎ−ペンチル基、ネオペンチル基、または１−メチルペンチル基である。より好ましくは、メチル基またはエチル基である。
【００６２】
前記アリール基は、炭素数６〜３０のアリール基であることが好ましく、炭素数６〜２０のアリール基であることがより好ましく、炭素数６〜１２のアリール基であることが特に好ましい。
【００６３】
前記アリール基として、例えば、フェニル基、ビフェニル−２−イル基、ビフェニル−３−イル基、ビフェニル−４−イル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−(２−フェニルプロピル)フェニル基、４’−メチルビフェニルイル基、４”−ｔ−ブチル−ｐ−ターフェニル−４−イル基、ｏ−クメニル基、ｍ−クメニル基、ｐ−クメニル基、２,３−キシリル基、２,４−キシリル基、２,５−キシリル基、２,６−キシリル基、３,４−キシリル基、３，５−キシリル基、メシチル基、ｍ−クウォーターフェニル基、１−ナフチル基、または２−ナフチル基がある。好ましくは、フェニル基、ｏ−トリル基、ｍ−トリル基、ｐ−トリル基、２,３−キシリル基、２，４−キシリル基、２,５−キシリル基、２，６−キシリル基、３,４−キシリル基、３，５−キシリル基、またはメシチル基である。特にアルキル基で置換されたフェニル基は、イリジウム錯体の昇華性が向上することから特に好ましい。
【００６４】
前記ヘテロ環基は、炭素数１〜３０のヘテロ環基であることが好ましく、炭素数１〜２０のヘテロ環基であることがより好ましく、炭素数１〜１０のヘテロ環基であることが特に好ましく、炭素数１〜５のヘテロ環基であることが最も好ましい。
【００６５】
前記ヘテロ環基として、例えば、２−ピリジニル基、３−ピリジニル基、４−ピリジニル基、２−ピリミジル基、４−ピリミジル基、５−ピリミジル基、２−ピラジル基、３−ピリダジニル基、４−ピリダジニル基、５−ピリダジニル基、キノリニル基、１−ピロリル基、１−イミダゾリル基、２−イミダゾピリジニル基、１−インドリル基、２−ベンゾフラニル基、７−イソベンゾフラニル基、２−キノリル基、１−イソキノリル基、１−フェナントリジニル基、１−アクリジニル基、１−フェナジニル基、２−チエニル基、１−ジベンゾフラニル基、１，３，５−トリアジニル基等が挙げられる。これらの中でも好ましくは、２−ピリジニル基、３−ピリジニル基、４−ピリジニル基、２−ピリミジル基、４−ピリミジル基、５−ピリミジル基である。
【００６６】
前記アルコキシ基は、炭素数１〜３０のアルコキシ基であることが好ましく、炭素数１〜２０のアルコキシ基であることがより好ましく、炭素数１〜１０のアルコキシ基であることが特に好ましく、炭素数１〜５のアルコキシ基であることが最も好ましい。
【００６７】
前記アルコキシ基として、例えば、メトキシ基、エトキシ基、ｔ−ブトキシ基等があり、メトキシ基が好ましい。
【００６８】
前記アリールオキシ基は、炭素数６〜３０のアリールオキシ基であることが好ましく、炭素数６〜２０のアリールオキシ基であることがより好ましく、炭素数６〜１０のアリールオキシ基であることが特に好ましい。
【００６９】
前記アリールオキシ基として、例えば、フェノキシ基、ナフチルオキシ基等があり、フェノキシ基が好ましい。
【００７０】
ハロゲン原子は、好ましくは塩素原子、臭素原子またはフッ素原子である。より好ましくは臭素原子またはフッ素原子であり、特に好ましくは臭素原子である。
【００７１】
Ｒ１とＲ２、Ｒ２とＲ３は各々結合して環構造を形成してもよい。Ｒ１とＲ２、Ｒ２とＲ３は各々結合して飽和または不飽和の６員環を形成することが好ましい。
【００７２】
この中でもＲ１として好ましくは、水素原子、または、メチル基であり、より好ましくは、水素原子である。
【００７３】
この中でもＲ２およびＲ３として好ましくは、水素原子、メチル基、エチル基、プロピル基、イソプロピル基、イソブチル基、または、ターシャルブチル基であり、より好ましくは、水素原子、メチル基、または、エチル基である。
【００７４】
この中でもＲ４およびＲ５として好ましくは、水素原子、メチル基、エチル基、プロピル基、イソプロピル基、イソブチル基、または、ターシャルブチル基であり、より好ましくは、水素原子、メチル基、または、ターシャルブチル基である。
【００７５】
この中でもＲ６として好ましくは、水素原子、または、メチル基であり、より好ましくは、水素原子である。
【００７６】
Ｒ７およびＲ９としては、上記の中でもアルキル基がより好ましい。具体的には、メチル基、エチル基、プロピル基、イソプロピル基、ｎ−ブチル基、ｓ−ブチル基、イソブチル基、ｔ−ブチル基、ｎ−ペンチル基、ネオペンチル基、または１−メチルペンチル基が好ましく、メチル基またはｔ−ブチル基がより好ましく、メチル基が特に好ましい。
【００７７】
Ｒ８、Ｒ１０〜Ｒ２９としては、上記の中でも水素原子、またはアルキル基がより好ましい。具体的には、メチル基、エチル基、プロピル基、イソプロピル基、ｎ−ブチル基、ｓ−ブチル基、イソブチル基、ｔ−ブチル基、ｎ−ペンチル基、ネオペンチル基、１−メチルペンチル基、または水素原子が好ましく、メチル基、または水素原子が特に好ましく、水素原子であることが最も好ましい。
【００７８】
Ｒ３０〜Ｒ４６、Ｒ４８〜Ｒ５０、Ｒ５２〜Ｒ５６、Ｒ５８〜Ｒ６４としては、上記の中でも水素原子、アルキル基、またはアリール基がより好ましい。具体的には、メチル基、エチル基、プロピル基、イソプロピル基、ｎ−ブチル基、ｓ−ブチル基、イソブチル基、ｔ−ブチル基、ｎ−ペンチル基、ネオペンチル基、１−メチルペンチル基、フェニル基、ｏ−トリル基、ｍ−トリル基、ｐ−トリル基、２,３−キシリル基、２，４−キシリル基、２,５−キシリル基、２，６−キシリル基、３,４−キシリル基、３，５−キシリル基、メシチル基、または水素原子が好ましく、メチル基、または水素原子が特に好ましく、水素原子であることが最も好ましい。
【００７９】
Ｒ４７、Ｒ５１としては、上記の中でもアルキル基がより好ましい。具体的には、メチル基、エチル基、プロピル基、イソプロピル基、ｎ−ブチル基、ｓ−ブチル基、イソブチル基、ｔ−ブチル基、ｎ−ペンチル基、ネオペンチル基、または１−メチルペンチル基が好ましく、メチル基またはイソプロピル基がより好ましく、メチル基が特に好ましい。
【００８０】
Ｒ５７としては、上記の中でも水素原子、または、アリール基がより好ましい。具体的には、フェニル基、ｏ−トリル基、ｍ−トリル基、ｐ−トリル基、２,３−キシリル基、２，４−キシリル基、２,５−キシリル基、２，６−キシリル基、３,４−キシリル基、３，５−キシリル基、メシチル基、または水素原子が好ましく、２，６−キシリル基、またはメシチル基が特に好ましい。
【００８１】
Ｒ６５とＲ６６、Ｒ６６とＲ６７は各々結合して環構造を形成してもよい。Ｒ６５とＲ６６、Ｒ６６とＲ６７は各々結合して飽和または不飽和の６員環を形成することが好ましい。
【００８２】
この中でもＲ６５として好ましくは、水素原子、または、メチル基であり、より好ましくは、水素原子である。
【００８３】
この中でもＲ６６およびＲ６７として好ましくは、水素原子、メチル基、エチル基、プロピル基、イソプロピル基、イソブチル基、または、ターシャルブチル基であり、より好ましくは、水素原子、メチル基、または、エチル基である。
【００８４】
この中でもＲ６８およびＲ６９として好ましくは、水素原子、メチル基、エチル基、プロピル基、イソプロピル基、イソブチル基、または、ターシャルブチル基であり、より好ましくは、水素原子、メチル基、または、ターシャルブチル基である。
【００８５】
この中でもＲ７０として好ましくは、水素原子、または、メチル基であり、より好ましくは、水素原子である。
【００８６】
本発明に係る一般式（１）で表されるイリジウム錯体の中でも、室温下、溶液中または薄膜状態での発光量子収率が、０．０１以上であることが好ましく、０．１以上であることがより好ましく、０．５以上であることが特に好ましく、０．７以上であることが最も好ましい。
【００８７】
溶液中の発光量子収率の測定は、溶存酸素を取り除くため、イリジウム錯体が溶解した溶液にアルゴンガスもしくは窒素ガスを通気した後に行うか、または、発光材料が溶解した溶液を凍結脱気した後に行うのが良い。発光量子収率の測定法としては、絶対法または相対法のどちらを用いてもよい。相対法においては、標準物質（キニン硫酸塩など）との発光スペクトルの比較によって、発光量子収率を測定することができる。絶対法においては、市販の装置（例えば、浜松ホトニクス株式会社製、絶対ＰＬ量子収率測定装置（Ｃ９９２０−０２））を用いることで、固体状態または溶液中での発光量子収率の測定が可能である。溶液中での発光量子収率は種々の溶媒を用いて測定できるが、本発明に係わるイリジウム錯体は、任意の溶媒のいずれかにおいて上記発光量子収率が達成されればよい。
【００８８】
薄膜状態での発光量子収率の測定は、例えば石英ガラスの上に本発明のイリジウム錯体を真空蒸着し、市販の装置（例えば、浜松ホトニクス株式会社製、絶対ＰＬ量子収率測定装置（Ｃ９９２０））を用いて行うことができる。薄膜での発光量子収率は、本発明のイリジウム錯体を単独で蒸着するか、または種々のホスト材料と共蒸着し測定できるが、本発明に係わるイリジウム錯体は、いずれかの条件において上記発光量子収率が達成されればよい。
【００８９】
本発明に係る一般式（１）で表されるイリジウム錯体は主に可視光領域（特に青色領域）に発光を示すが、その波長領域は配位子の種類または構造に依存する。特に室温下、溶液中または薄膜での発光スペクトルの発光極大波長（発光極大波長が複数ある場合は、最も短波長側の発光極大波長）については、３５０ｎｍ〜８００ｎｍの範囲であることが好ましく、４００ｎｍ〜６００ｎｍの範囲であることがより好ましく、４５０ｎｍ〜５５０ｎｍの範囲であることが特に好ましく、４５０ｎｍ〜５３０ｎｍの範囲であることがより特に好ましく、４５０ｎｍ〜５００ｎｍの範囲であることが最も好ましい。
【００９０】
本発明に係る一般式（１）で表される中でも、特に好ましいイリジウム錯体は、例えば、式（Ａ）〜（Ｏ）のうちいずれかのルートで製造することができる。
【００９１】
ｍ＝３、ｎ＝０のケースは、例えば、式（Ａ）のルートである。
【化７】
0006709487.tif 000011
【００９２】
ｍ＝２、ｎ＝１のケースは、例えば、式（Ｂ）〜（Ｊ）の各ルートである。
【化８】
0006709487.tif 000012
【化９】
0006709487.tif 000013
【化１０】
0006709487.tif 000014
【化１１】
0006709487.tif 000015
【化１２】
0006709487.tif 000016
【化１３】
0006709487.tif 000017
【化１４】
0006709487.tif 000018
【化１５】
0006709487.tif 000019
【化１６】
0006709487.tif 000020
【００９３】
ｍ＝１、ｎ＝２のケースは、例えば、式（Ｋ）〜（Ｏ）の各ルートである。
【化１７】
0006709487.tif 000021
【化１８】
0006709487.tif 000022
【化１９】
0006709487.tif 000023
【化２０】
0006709487.tif 000024
【化２１】
0006709487.tif 000025
【００９４】
本発明に係る一般式（１）で表されるイリジウム錯体については、この他にも、特開２００９−４０７２８号公報（特許文献４）、国際公開２０１１／０２４７３７号公報（特許文献５）、国際公開２０１２／１６６６０８号公報（特許文献６）、国際公開２０１０／０５６６６９号公報（特許文献７）、国際公開２０１０／１１１７５５号公報（特許文献８）、または国際公開２０１２／１５８８５１号公報（特許文献９）などの公知文献を参考に合成できる。
【００９５】
本発明に係る一般式（１）で表されるイリジウム錯体については、通常の合成反応の後処理に従って処理した後、必要があれば精製してあるいは精製せずに供することができる。後処理の方法としては、例えば、抽出、冷却、水若しくは有機溶媒を添加することによる晶析、または反応混合物からの溶媒を留去する操作などを単独あるいは組み合わせて行うことができる。精製の方法としては再結晶、蒸留、昇華またはカラムクロマトグラフィーなどを単独あるいは組み合わせて行うことができる。
【００９６】
以下に、本発明に係る、一般式（１）で示されるイリジウム錯体の代表例を表１〜表７に示すが、本発明はこれらに限定されない。
【００９７】
【表１】
0006709487.tif 000026
【００９８】
【表２】
0006709487.tif 000027
【００９９】
【表３】
0006709487.tif 000028
【０１００】
【表４】
0006709487.tif 000029
【０１０１】
【表５】
0006709487.tif 000030
【０１０２】
【表６】
0006709487.tif 000031
【０１０３】
【表７】
0006709487.tif 000032
【０１０４】
なお、前述したように本発明に係る一般式（１）で表されるイリジウム錯体は、室温下で高効率に燐光を発光することが可能であるため、発光材料または有機発光素子の発光物質として利用できる。また本発明のイリジウム錯体からなる発光材料を用いて有機発光素子（好ましくは有機電界発光素子）を作製することができる。
【０１０５】
また、本発明に係る一般式（１）で表されるイリジウム錯体を用いることで、発光効率の高い有機発光素子、発光装置、または照明装置を実現することができる。さらに消費電力が低い有機発光素子、発光装置、または照明装置を実現することができる。
【０１０６】
次に本発明の一般式（１）で表されるイリジウム錯体を用いて作製される有機電界発光素子について説明する。有機電界発光素子は、陽極と陰極との間に複数層の有機化合物を積層した素子であり、発光層の発光材料として、一般式（１）で表されるイリジウム錯体を含有することが好ましい。また一般的に発光層は発光材料とホスト材料とから構成される。
【０１０７】
本発明の有機電界発光素子における代表的な素子構成としては、例えば以下の構成があるが、本発明はこれらに限定されるものではない。
（１）陽極／発光層／陰極
（２）陽極／発光層／電子輸送層／陰極
（３）陽極／正孔輸送層／発光層／陰極
（４）陽極／正孔輸送層／発光層／電子輸送層／陰極
（５）陽極／正孔輸送層／発光層／電子輸送層／電子注入層／陰極
（６）陽極／正孔注入層／正孔輸送層／発光層／電子輸送層／陰極
（７）陽極／正孔注入層／正孔輸送層／発光層／電子輸送層／電子注入層／陰極
【０１０８】
また発光層と陰極との間に正孔阻止層（正孔障壁層ともいう）を設けてもよい。また発光層と陽極との間に電子阻止層（電子障壁層ともいう）を設けてもよい。
【０１０９】
以下、本発明の有機電界発光素子を構成する各層について説明する。
【０１１０】
＜発光層＞
発光層は、電極から注入された電子および正孔が再結合し、励起子を経由して発光する層であり、発光する部分は発光層の層内であっても、発光層と隣接層との界面であってもよい。
【０１１１】
発光層の膜厚としては、２ｎｍ〜１０００ｎｍの範囲が好ましく、より好ましくは２〜２００ｎｍの範囲であり、更に好ましくは３〜１５０ｎｍの範囲である。
【０１１２】
本発明では、発光層は、発光材料とホスト材料とを含有することが好ましい。
【０１１３】
発光材料としては、本発明に係る一般式（１）で表されるイリジウム錯体が単独もしくは複数種含まれていてもよく、その他の発光材料が含まれてもよい。発光層に含有される化合物のうち、本発明に係る一般式（１）で表されるイリジウム錯体の合計含有量は、質量比で１〜５０％であることが好ましく、１〜３０％であることがより好ましく、５〜２０％であることが特に好ましい。
【０１１４】
その他の発光材料としては、具体的には、アントラセン誘導体、ピレン誘導体、クリセン誘導体、フルオランテン誘導体、ペリレン誘導体、フルオレン誘導体、アリールアセチレン誘導体、スチリルアリーレン誘導体、スチリルアミン誘導体、アリールアミン誘導体、ホウ素錯体、スクアリウム誘導体、オキソベンツアントラセン誘導体、フルオレセイン誘導体、ペリレン誘導体、ポリチオフェン誘導体、希土類錯体系化合物、イリジウム錯体、または白金錯体などが挙げられる。
【０１１５】
ホスト材料は、発光層において主に電荷の注入および輸送を担う化合物である。また、発光層に含有される化合物の内で、その層中での質量比が２０％以上であることが好ましい。より好ましくは５０％以上であり、特に好ましくは８０％以上である。発光層に含有される化合物のうち、ホスト材料の含有量の上限は、質量比で９９％以下であることが好ましく、９５％以下であることがより好ましく、９０％以下であることが特に好ましい。
【０１１６】
ホスト材料の励起状態エネルギー（Ｔ１準位）は、同一層内に含有される本発明に係る一般式（１）で表されるイリジウム錯体の励起状態エネルギー（Ｔ１準位）よりも高いことが好ましい。
【０１１７】
ホスト材料は、単独または複数種用いてもよい。ホスト化合物を複数種用いることで、電荷移動調整が可能であり有機電界発光素子を高効率化することができる。
【０１１８】
本発明で用いることができるホスト材料としては、特に制限はなく、低分子化合物でも繰り返し単位を有する高分子化合物でもよい。
【０１１９】
ホスト材料として、具体的には、トリアリールアミン誘導体、フェニレン誘導体、縮合環芳香族化合物（例えばナフタレン誘導体、フェナントレン誘導体、フルオレン誘導体、ピレン誘導体、テトラセン誘導体、コロネン誘導体、クリセン誘導体、ペリレン誘導体、９，１０−ジフェニルアントラセン誘導体若しくはルブレン等）、キナクリドン誘導体、アクリドン誘導体、クマリン誘導体、ピラン誘導体、ナイルレッド、ピラジン誘導体、ベンゾイミダゾール誘導体、ベンゾチアゾール誘導体、ベンゾオキサゾール誘導体、スチルベン誘導体、有機金属錯体（例えば、トリス（８−キノリノラート）アルミニウムなどの有機アルミニウム錯体、有機ベリリウム錯体、有機イリジウム錯体、若しくは有機プラチナ錯体等）、またはポリ（フェニレンビニレン）誘導体、ポリ（フルオレン）誘導体、ポリ（フェニレン）誘導体、ポリ（チエニレンビニレン）誘導体若しくはポリ（アセチレン）誘導体などの高分子誘導体が挙げられる。
【０１２０】
＜電子輸送層＞
電子輸送層とは、電子を輸送する機能を有する材料からなり、陰極より注入された電子を発光層に伝達する機能を有していればよい。
【０１２１】
電子輸送層の膜厚については特に制限はないが、通常は２ｎｍ〜５０００ｎｍの範囲であり、より好ましくは２〜５００ｎｍの範囲であり、さらに好ましくは５〜２００ｎｍの範囲である。
【０１２２】
電子輸送層に用いられる材料（以下、電子輸送材料という）としては、電子の注入性または輸送性、または正孔の障壁性のいずれかを有していればよく、従来公知の化合物の中から任意のものを選択して用いることができる。
【０１２３】
電子輸送性材料として、具体的には、含窒素芳香族複素環誘導体（カルバゾール誘導体、トリス（８−キノリノラート）アルミニウムなどの有機アルミニウム錯体、アザカルバゾール誘導体（カルバゾール環を構成する炭素原子の１つ以上が窒素原子に置換されたもの）、ピリジン誘導体、ピリミジン誘導体、トリアジン誘導体、キノリン誘導体、キノキサリン誘導体、フェナントロリン誘導体、オキサゾール誘導体、チアゾール誘導体、オキサジアゾール誘導体、トリアゾール誘導体、ベンズイミダゾール誘導体若しくはベンズオキサゾール誘導体等）、ジベンゾフラン誘導体、ジベンゾチオフェン誘導体、または芳香族炭化水素環誘導体（ナフタレン誘導体、アントラセン誘導体若しくはトリフェニレン等）等が挙げられる。
【０１２４】
＜正孔阻止層＞
正孔阻止層とは広い意味では電子輸送層の機能を有する層であり、好ましくは電子を輸送する機能を有しつつ正孔を輸送する能力が小さい材料からなり、電子を輸送しつつ正孔を阻止することで電子と正孔との再結合確率を向上させることができる。
【０１２５】
正孔阻止層は、発光層の陰極側に隣接して設けられることが好ましい。
【０１２６】
正孔阻止層の膜厚としては、好ましくは３〜１００ｎｍの範囲であり、更に好ましくは５〜３０ｎｍの範囲である。
【０１２７】
正孔阻止層に用いられる材料としては、前述の電子輸送層に用いられる材料が好ましく用いられ、また、前述のホスト材料も正孔阻止層の材料として好ましく用いられる。
【０１２８】
＜電子注入層＞
電子注入層（「陰極バッファー層」ともいう。）とは、駆動電圧低下または発光輝度向上のために陰極と発光層との間に設けられる層のことである。
【０１２９】
電子注入層の膜厚は０．１〜５ｎｍの範囲が好ましい。より好ましくは０．１〜１ｎｍの範囲である。
【０１３０】
電子注入層に好ましく用いられる材料として、具体的には、金属（ストロンチウム若しくはアルミニウム等）、アルカリ金属化合物（フッ化リチウム若しくはフッ化ナトリウム等）、アルカリ土類金属化合物（フッ化マグネシウム若しくはフッ化カルシウム等）、金属酸化物（酸化アルミニウム等）、または金属錯体（リチウム８−ヒドロキシキノレート（Ｌｉｑ）等）などが挙げられる。また、前述の電子輸送材料を用いることも可能である。さらに電子注入材料としては、フェナントロリン誘導体のリチウム錯体（ＬｉＰＢ）、またはフェノキシピリジンのリチウム錯体（ＬｉＰＰ）などが挙げられる。
【０１３１】
＜正孔輸送層＞
正孔輸送層とは、正孔を輸送する機能を有する材料からなり、陽極より注入された正孔を発光層に伝達する機能を有していればよい。正孔輸送層は複数あってもよい。
【０１３２】
正孔輸送層の膜厚については特に制限はないが、通常は２ｎｍ〜５０００ｎｍの範囲であり、より好ましくは５〜５００ｎｍの範囲であり、さらに好ましくは５〜２００ｎｍの範囲である。
【０１３３】
正孔輸送層に用いられる材料（以下、正孔輸送材料という。）としては、正孔の注入性または輸送性、または電子の障壁性のいずれかを有していればよく、従来公知の化合物の中から任意のものを選択して用いることができる。
【０１３４】
正孔輸送性材料として、具体的には、ポルフィリン誘導体；フタロシアニン誘導体；オキサゾール誘導体；フェニレンジアミン誘導体；スチルベン誘導体；トリアリールアミン誘導体；カルバゾール誘導体；インドロカルバゾール誘導体；アントラセン若しくはナフタレンなどのアセン系誘導体；フルオレン誘導体；フルオレノン誘導体；ポリビニルカルバゾール若しくは芳香族アミンを主鎖または側鎖に導入した高分子材料またはオリゴマー；ポリシラン；導電性ポリマーまたはオリゴマー（例えばＰＥＤＯＴ：ＰＳＳ、アニリン系共重合体、ポリアニリン、ポリチオフェン等）等が挙げられる。
【０１３５】
＜電子阻止層＞
電子阻止層とは広い意味では正孔輸送層の機能を有する層であり、好ましくは正孔を輸送する機能を有しつつ電子を輸送する能力が小さい材料からなり、正孔を輸送しつつ電子を阻止することで電子と正孔の再結合確率を向上させることができる。
【０１３６】
電子阻止層の膜厚としては、好ましくは３〜１００ｎｍの範囲であり、より好ましくは５〜３０ｎｍの範囲である。
【０１３７】
また、前述の正孔輸送層の構成を必要に応じて電子阻止層として用いることができる。
【０１３８】
＜正孔注入層＞
本発明では、正孔注入層（「陽極バッファー層」ともいう）とは、駆動電圧低下または発光輝度向上のために陽極と発光層との間に設けられる層のことである。
【０１３９】
正孔注入層に用いられる材料としては、例えば、銅フタロシアニンに代表されるフタロシアニン誘導体、ヘキサアザトリフェニレン誘導体、酸化バナジウムに代表される金属酸化物、アモルファスカーボン、ポリアニリン（エメラルディン）若しくはポリチオフェンなどの導電性高分子、トリス（２−フェニルピリジン）イリジウム錯体に代表されるシクロメタル化錯体、またはトリアリールアミン誘導体などが好ましい。
【０１４０】
本発明の有機電界発光素子は基板に支持されていることが好ましい。基板の素材については特に制限はなく、例えば、従来の有機電界発光素子において慣用されている、アルカリガラス、無アルカリガラス若しくは石英ガラスなどのガラス、または透明プラスチックなどが挙げられる。
【０１４１】
陽極を構成する材料として、具体的には、金、白金、銀、銅、ニッケル、パラジウム、コバルト、セレン、バナジウム若しくはタングステンなどの金属単体またはこれらの合金；酸化錫、酸化亜鉛、酸化インジウム、酸化錫インジウム（ＩＴＯ）若しくは酸化亜鉛インジウムなどの金属酸化物が使用できる。また、ポリアニリン、ポリピロール、ポリチオフェンまたはポリフェニレンスルフィドなどの導電性ポリマーも使用できる。これらの電極物質は単独で使用してもよいし、複数併用して使用してもよい。また、陽極は一層で構成されていてもよく、複数の層で構成されていてもよい。
【０１４２】
陰極を構成する材料として、具体的には、リチウム、ナトリウム、カリウム、カルシウム、マグネシウム、アルミニウム、インジウム、ルテニウム、チタニウム、マンガン、イットリウム、銀、鉛、錫またはクロムなどの金属単体が挙げられる。また、これらの金属を組み合わせて合金にしてもよい。例えば、リチウム−インジウム、ナトリウム−カリウム、マグネシウム−銀、アルミニウム−リチウム、アルミニウム−マグネシウム、またはマグネシウム−インジウムなどの合金が使用できる。さらに、酸化錫インジウム（ＩＴＯ）などの金属酸化物の利用も可能である。これらの電極物質は単独で使用してもよいし、複数併用して使用してもよい。また、陰極は一層構造でもよく、多層構造でもよい。
【０１４３】
本発明に係る一般式（１）で表されるイリジウム錯体を含む有機発光素子は、真空蒸着法、溶液塗布法若しくはレーザーなどを用いた転写法、またはスプレー法によって作製することができる。特に、本発明に係る一般式（１）で表されるイリジウム錯体を含む発光層を、真空蒸着法によって形成することが望ましい。
【０１４４】
真空蒸着法によってホール輸送層、発光層または電子輸送層などの各層を形成する場合の真空蒸着条件は特に限定されないが、１０−４〜１０−５Ｐａ程度の真空下で５０〜５００℃程度のボート温度、−５０〜３００℃程度の基板温度で、０．０１〜５０ｎｍ／秒程度で蒸着することが好ましい。正孔輸送層、発光層または電子輸送層などの各層を複数の材料を使用して形成する場合、材料を入れたボートをそれぞれ温度制御しながら共蒸着することが好ましい。
【実施例】
【０１４５】
以降、実施例を示しながら本発明についてさらに詳細に説明するが、本発明は実施例に限定して解釈されない。なお、実施例に対応する化合物を「本発明化合物」といい、比較例に対応する化合物を「比較化合物」という。
【０１４６】
＜実施例Ｉ−１＞
本発明化合物（Ｉｒ−４）の合成
【０１４７】
ステップ１  化合物（Ａ）の合成
【化２２】
0006709487.tif 000033
【０１４８】
３−ブロモ−２，６−ジメチルピリジン３．０１ｇ、ビス（ピナコラト）ジボロン４．３０ｇ、酢酸カリウム３．３４ｇ、および、脱水１，４−ジオキサン６０ｍｌを、三口フラスコに入れ、アルゴンガスを通気した後、［１，１’−ビス（ジフェニルホスフィノ）フェロセン］パラジウム（ＩＩ）ジクロリド  ジクロロメタン付加物０．３９１ｇを加え、アルゴン雰囲気下、１００℃で１７時間加熱反応させた。反応溶液を室温まで冷却した後、２Ｍリン酸三カリウム水溶液２０ｍｌ、エタノール６ｍｌ、２−クロロ−５−エチルピリミジン２．９０ｇ、トリス（ジベンジリデンアセトン）ジパラジウム（０）０．３７０ｇ、および、トリフェニルホスフィン０．６７６ｇを加え、アルゴン雰囲気下、１１０℃で２４時間加熱反応させた。反応溶液を室温まで冷却した後に、セライトろ過を行い、得られた濾液に酢酸エチルを加え抽出し有機層を回収した。この溶液を減圧濃縮し、シリカゲルカラムクロマトグラフィー（溶離液：酢酸エチルとヘキサン）を用いて精製し、化合物（Ａ）を収率７４％で得た。１Ｈ−ＮＭＲのデータを以下に示す。
１Ｈ−ＮＭＲ（４００ＭＨｚ／Ａｃｅｔｏｎｅ−ｄ６）δ：８．７６（ｓ，２Ｈ），８．１４（ｄ，１Ｈ），７．１６（ｄ，１Ｈ），２．７２−２．７６（ｍ，５Ｈ），２．４９（ｓ，３Ｈ），１．３１（ｔ，３Ｈ）．
【０１４９】
ステップ２  化合物（Ｂ）の合成
【化２３】
0006709487.tif 000034
【０１５０】
３塩化イリジウムｎ水和物０．７７４ｇ、化合物（Ａ）１．３０ｇ、および、ＤＭＦ３０ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧留去した。得られた固体をジクロロメタンに溶解させ、１０％炭酸水素ナトリウム水溶液を用いて洗浄した後、有機層を回収し減圧濃縮した。これをジクロロメタンとヘキサンを用いて再結晶させ、化合物（Ｂ）を収率７７％で得た。
【０１５１】
ステップ３  （Ｉｒ−４）の合成
【化２４】
0006709487.tif 000035
【０１５２】
化合物（Ｂ）０．３１４ｇ、化合物（Ａ）０．５１６ｇ、炭酸カリウム０．３１４ｇ、および、グリセリン３ｍｌを三口フラスコへ入れ、アルゴン雰囲気下、１５０℃で１４時間加熱反応させた。反応溶液を室温まで冷却した後に、ジクロロメタンと水を加え抽出した。有機層を減圧濃縮して析出した固体をシリカゲルカラムクロマトグラフィー（溶離液：酢酸エチルとジクロロメタン）を用いて精製し、メリジオナル体の（Ｉｒ−４）を収率３５％で得た。１Ｈ−ＮＭＲのデータを以下に示す。
１Ｈ−ＮＭＲ（４００ＭＨｚ／ＣＤ２Ｃｌ２）δ：８．６７（ｄ，１Ｈ），８．５８（ｄ，２Ｈ），８．０４（ｄ，１Ｈ），７．８４（ｄ，１Ｈ），７．５３（ｄ，１Ｈ），６．５９（ｓ，１Ｈ），６．２３（ｓ，１Ｈ），６．０８（ｓ，１Ｈ），２．９３−２．９６（ｍ，９Ｈ），２．４６−２．５０（ｍ，６Ｈ），２．２７−２．２８（ｍ，９Ｈ），１．０７−１．１３（ｍ，９Ｈ）．
【０１５３】
ステップ４  メリジオナル体（Ｉｒ−４）の光異性化反応
メリジオナル体である本発明化合物（Ｉｒ−４）０．５ｍｇをジクロロメタン−ｄ２０．７５ｍｌに溶解させ、ＮＭＲチューブに入れた。これにＵＶランプ（波長：３６５ｎｍ）を５時間照射した。１Ｈ−ＮＭＲで分析したところ、メリジオナル体は消失し、完全にフェイシャル体（Ｉｒ−４）に光異性化していることがわかった。１Ｈ−ＮＭＲのデータを以下に示す。
１Ｈ−ＮＭＲ（４００ＭＨｚ／ＣＤ２Ｃｌ２）δ：８．７３（ｄ，１Ｈ），７．４４（ｄ，１Ｈ），６．５４（ｓ，１Ｈ），３．００（ｓ，３Ｈ），２．５２（ｑ，２Ｈ），２．２９（ｓ，３Ｈ），１．１３（ｔ，３Ｈ）．
【０１５４】
＜実施例Ｉ−２＞
本発明化合物（Ｉｒ−３８）の合成
【化２５】
0006709487.tif 000036
【０１５５】
化合物（Ｂ）０．０６１ｇ、ナトリウムアセチルアセトナート０．０３６４ｇ、および、２−エトキシエタノール１５ｍｌを三口フラスコに入れ、アルゴン雰囲気下で１５時間加熱還流した。反応溶液を室温まで冷却し、溶媒を減圧留去し得られた固体をシリカゲルカラムクロマトグラフィー（溶離液：ジクロロメタンと酢酸エチル）を用いて精製し、（Ｉｒ−３８）を収率５３％で得た。１Ｈ−ＮＭＲのデータを以下に示す。
１Ｈ−ＮＭＲ（４００ＭＨｚ／ＣＤ２Ｃｌ２）δ：８．７５（ｄ，２Ｈ），８．４６（ｄ，２Ｈ），５．９９（ｓ，２Ｈ），５．３３（ｓ，１Ｈ），２．９３（ｓ，６Ｈ），２．７５（ｑ，４Ｈ），２．２２（ｓ，６Ｈ），１．８２（ｓ，６Ｈ），１．３３（ｔ，６Ｈ）．
【０１５６】
＜実施例Ｉ−３＞
本発明化合物（Ｉｒ−５２）の合成
【化２６】
0006709487.tif 000037
【０１５７】
化合物（Ｂ）０．０５１ｇ、ピコリン酸ナトリウム０．０３３ｇ、ＤＭＦ１５ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧濃縮し、水を加えた。析出した生成物をろ過により回収し、シリカゲルカラムクロマトグラフィー（溶離液：ジクロロメタンとメタノール）を用いて精製し、（Ｉｒ−５２）を収率５９％で得た。１Ｈ−ＮＭＲのデータを以下に示す。
１Ｈ−ＮＭＲ（４００ＭＨｚ／Ａｃｅｔｏｎｅ−ｄ６）δ：８．７１−８．７５（ｍ，３Ｈ），８．２７（ｄ，１Ｈ），７．９８（ｔ，１Ｈ），７．７５（ｄ，１Ｈ），７．３９−７．４４（ｍ，２Ｈ），６．１０（ｓ，１Ｈ），５．８９（ｓ，１Ｈ），２．９６（ｓ，３Ｈ），２．９４（ｓ，３Ｈ），２．６９（ｑ，２Ｈ），２．５４（ｑ，２Ｈ），２．２８（ｓ，３Ｈ），２．２３（ｓ，３Ｈ），１．２７（ｔ，３Ｈ），１．１３（ｔ，３Ｈ）．
【０１５８】
＜実施例Ｉ−４＞
本発明化合物（Ｉｒ−６０）の合成
【化２７】
0006709487.tif 000038
【０１５９】
化合物（Ｂ）０．０７２ｇ、ピリジン−２−スルホン酸０．０９１ｇ、炭酸カリウム０．０８０ｇ、および、ＤＭＦ２０ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧濃縮し水を加えた。析出した生成物をろ過により回収し、ジクロロメタンとヘキサンを用いて再結晶し、（Ｉｒ−６０）を収率４７％で得た。１Ｈ−ＮＭＲのデータを以下に示す。
１Ｈ−ＮＭＲ（４００ＭＨｚ／ＣＤ２Ｃｌ２）δ：９．０６（ｓ，１Ｈ），８．７８（ｔ，１Ｈ），８．７２（ｓ，１Ｈ），８．０２−８．０７（ｍ，２Ｈ），７．７１（ｓ，１Ｈ），７．６４（ｄ，１Ｈ），７．３８（ｔ，１Ｈ），６．０２（ｓ，１Ｈ），５．８１（ｓ，１Ｈ），２．９６（ｓ，３Ｈ），２．９２（ｓ，３Ｈ），２．７３（ｑ，２Ｈ），２．６０（ｑ，２Ｈ），２．２７（ｓ，３Ｈ），２．２１（ｓ，３Ｈ），１．３０（ｔ，３Ｈ），１．１８（ｔ，３Ｈ）．
【０１６０】
＜実施例Ｉ−５＞
本発明化合物（Ｉｒ−６７）の合成
【化２８】
0006709487.tif 000039
【０１６１】
化合物（Ｂ）０．３０９ｇ、トリフルオロメタンスルホン酸銀０．１２８ｇ、メタノール５ｍｌ、および、ジクロロメタン１０ｍｌを三口フラスコへ入れ、アルゴン雰囲気下、５０℃で５時間加熱反応させた。反応溶液を室温まで冷却後に、セライトろ過を行い、溶媒を減圧留去した。ここへ、２−フェニルピリジン０．１０４ｇ、メタノール５ｍｌ、および、エタノール１０ｍｌを加え、アルゴン雰囲気下、８０℃で２４時間加熱反応させた。反応溶液を室温まで冷却した後に、溶媒を減圧留去した。これをシリカゲルカラムクロマトグラフィー（溶離液：ジクロロメタンとメタノール）を用いて精製し、メリジオナル体の（Ｉｒ−６７）を収率７０％で得た。１Ｈ−ＮＭＲのデータを以下に示す。
１Ｈ−ＮＭＲ（４００ＭＨｚ／ＣＤ２Ｃｌ２）δ：８．５４（ｔ，２Ｈ），８．０５（ｄ，１Ｈ），７．９８（ｄ，１Ｈ），７．８５（ｔ，１Ｈ），７．７８（ｄ，１Ｈ），７．７０−７．７５（ｍ，１Ｈ），７．６０（ｄ，１Ｈ），６．９６−７．０４（ｍ，３Ｈ），６．８２（ｄｄ，１Ｈ），６．３１（ｓ，１Ｈ），６．１７（ｓ，１Ｈ），２．９８（ｓ，３Ｈ），２．９４（ｓ，３Ｈ），２．３８−２．５１（ｍ，４Ｈ），２．３０−２．３０（ｍ，６Ｈ），１．０８（ｔ，３Ｈ），１．０２（ｔ，３Ｈ）．
【０１６２】
ステップ２  メリジオナル体（Ｉｒ−６７）の光異性化反応
メリジオナル体である本発明化合物（Ｉｒ−６７）０．５ｍｇをジクロロメタン−ｄ２０．７５ｍｌに溶解させ、ＮＭＲチューブに入れた。これにＵＶランプ（波長：３６５ｎｍ）を７時間照射した。１Ｈ−ＮＭＲで分析したところ、メリジオナル体は消失し、完全にフェイシャル体（Ｉｒ−６７）に光異性化していることがわかった。１Ｈ−ＮＭＲのデータを以下に示す。
１Ｈ−ＮＭＲ（４００ＭＨｚ／ＣＤ２Ｃｌ２）δ：８．７２（ｄ，１Ｈ），８．６８（ｄ，１Ｈ），７．９８（ｄ，１Ｈ），７．７１−７．７６（ｍ，２Ｈ），７．５４（ｄ，１Ｈ），７．４４−７．４７（ｍ，２Ｈ），６．９７−７．００（ｍ，２Ｈ），６．８６（ｔ，１Ｈ），６．７０（ｔ，１Ｈ），６．５８（ｓ，２Ｈ），３．００（ｓ，３Ｈ），２．９８（ｓ，３Ｈ），２．４８−２．５４（ｍ，４Ｈ），２．２７（ｓ，３Ｈ），２．２５（ｓ，３Ｈ），１．１５（ｔ，３Ｈ），１．０９（ｔ，３Ｈ）．
【０１６３】
＜実施例Ｉ−６＞
本発明化合物（Ｉｒ−４２）の合成
【０１６４】
ステップ１  化合物（Ｃ）の合成
【化２９】
0006709487.tif 000040
【０１６５】
５−ブロモ−２−メチルピリジン３．０９ｇ、ビス（ピナコラト）ジボロン４．８７ｇ、酢酸カリウム５．６４ｇ、および、脱水１，４−ジオキサン１００ｍｌを三口フラスコに入れ、アルゴンガスを通気した後、［１，１’−ビス（ジフェニルホスフィノ）フェロセン］パラジウム（ＩＩ）ジクロリド  ジクロロメタン付加物０．２１３ｇを加え、アルゴン雰囲気下、１００℃で２０時間加熱反応させた。反応溶液を室温まで冷却させた後、２Ｍリン酸三カリウム水溶液４０ｍｌ、トルエン４０ｍｌ、２−クロロ−５−エチルピリミジン２．４４ｇ、トリス（ジベンジリデンアセトン）ジパラジウム（０）０．４０７ｇ、および、トリフェニルホスフィン０．７４４ｇを加え、アルゴン雰囲気下、１１０℃で１７時間加熱反応させた。反応溶液を室温まで冷却させた後にセライトろ過を行い、濾液へ酢酸エチルを加え抽出し、有機層を回収した。溶媒を減圧留去し、シリカゲルカラムクロマトグラフィー（溶離液：酢酸エチル）を用いて精製し、さらに減圧蒸留することで化合物（Ｃ）を収率８２％で得た。１Ｈ−ＮＭＲのデータを以下に示す。
１Ｈ−ＮＭＲ（４００ＭＨｚ／ＣＤＣｌ３）δ：９．４９（ｄ，１Ｈ），８．６４（ｓ，２Ｈ），８．５４（ｄｄ，１Ｈ），７．２６（ｄ，１Ｈ），２．６９（ｑ，２Ｈ），２．６３（ｓ，３Ｈ），１．３２（ｔ，３Ｈ）．
【０１６６】
ステップ２  化合物（Ｄ）の合成
【化３０】
0006709487.tif 000041
【０１６７】
３塩化イリジウムｎ水和物０．２７１ｇ、化合物（Ｃ）０．３０１ｇ、ＤＭＦ１５ｍｌ、および、炭酸カリウム０．２７１ｇをフラスコに入れ、アリーン冷却器を取り付け、アルゴンガスを通気しながら、マイクロ波（２４５０ＭＨｚ、７００Ｗ）を３０分間照射した。反応溶液を室温まで冷却後に、溶媒を減圧留去した。得られた生成物をジクロロメタンに溶解させ、１０％炭酸水素ナトリウム水溶液を用いて洗浄した後、有機層を回収し溶媒を減圧留去した。得られた固体をジクロロメタンとヘキサンを用いて再結晶を行い、化合物（Ｄ）を収率６７％で得た。
【０１６８】
ステップ３  （Ｉｒ−４２）の合成
【化３１】
0006709487.tif 000042
【０１６９】
化合物（Ｄ）０．１５９ｇ、アセチルアセトン０．１４７ｇ、炭酸カリウム０．３１３ｇ、および、ＤＭＦ２０ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧留去し水を加えた。析出した生成物をろ過により回収し、ジクロロメタンとヘキサンを用いて再結晶した。さらにシリカゲルカラムクロマトグラフィー（溶離液：酢酸エチルとメタノール）を用いて精製し、（Ｉｒ−４２）を収率５％で得た。１Ｈ−ＮＭＲのデータを以下に示す。
１Ｈ−ＮＭＲ（４００ＭＨｚ／アセトン−ｄ６）δ：８．８４（ｄ，２Ｈ），８．７３（ｓ，２Ｈ），８．５５（ｄ，２Ｈ），６．２０（ｓ，２Ｈ），５．３６（ｓ，１Ｈ），２．８３（ｑ，４Ｈ），２．１８（ｓ，６Ｈ），１．７７（ｓ，６Ｈ），１．３３（ｔ，６Ｈ）．
【０１７０】
＜実施例Ｉ−７＞
本発明化合物（Ｉｒ−５３）の合成
【化３２】
0006709487.tif 000043
【０１７１】
化合物（Ｄ）０．２０ｇ、ピコリン酸０．２０ｇ、炭酸カリウム０．２２ｇ、および、ＤＭＦ４０ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧濃縮し、水を加えた。析出した生成物をろ過により回収し、シリカゲルカラムクロマトグラフィー（溶離液：ジクロロメタンとメタノール）を用いて精製し、（Ｉｒ−５３）を収率４５％で得た。１Ｈ−ＮＭＲのデータを以下に示す。
１Ｈ−ＮＭＲ（４００ＭＨｚ／ＣＤ２ＣＬ２）δ：８．８７（ｄ，２Ｈ），８．７４（ｄ，１Ｈ），８．６９（ｄｄ，２Ｈ），８．３０（ｄ，１Ｈ），８．０１（ｔ，１Ｈ），７．８０（ｄ，１Ｈ），７．４５−７．４９（ｍ，１Ｈ），７．３４（ｄ，１Ｈ），６．３１（ｓ，１Ｈ），６．１７（ｓ，１Ｈ），２．７２（ｑ，２Ｈ），２．５６（ｑ，２Ｈ），２．３８（ｓ，３Ｈ），２．３６（ｓ，３Ｈ），１．２９（ｔ，３Ｈ），１．１４（ｔ，３Ｈ）．
【０１７２】
＜実施例Ｉ−８＞
本発明化合物（Ｉｒ−４７）の合成
【０１７３】
ステップ１  化合物（Ｅ）の合成
【化３３】
0006709487.tif 000044
【０１７４】
５−ブロモ−２−ターシャル−ブチルピリミジン３．６７ｇ、ビス（ピナコラト）ジボロン４．５４ｇ、酢酸カリウム５．３６ｇ、および、脱水１，４−ジオキサン１００ｍｌを三口フラスコに入れ、アルゴンガスを通気した後、［１，１’−ビス（ジフェニルホスフィノ）フェロセン］パラジウム（ＩＩ）ジクロリド  ジクロロメタン付加物０．２６３ｇを加え、アルゴン雰囲気下、１００℃で１７時間加熱反応させた。反応溶液を室温まで冷却した後、２Ｍリン酸三カリウム水溶液３０ｍＬ、トルエン２０ｍＬ、２−クロロ−４−メチルピリミジン２．３２ｇ、および、テトラキストリフェニルホスフィンパラジウム（０）０．３１４ｇを加え、アルゴン雰囲気下、１１０℃で２４時間加熱反応させた。反応溶液を室温まで冷却した後にセライトろ過を行い、濾液へ酢酸エチルを加え抽出した。有機層を減圧濃縮し得られた生成物をシリカゲルカラムクロマトグラフィー（溶離液：酢酸エチルとヘキサン）を用いて精製し、化合物（Ｅ）を収率８７％で得た。１Ｈ−ＮＭＲのデータを以下に示す。
１Ｈ−ＮＭＲ（４００ＭＨｚ／ＣＤＣｌ３）δ：９．６０（ｓ，２Ｈ），８．６５（ｄ，１Ｈ），７．１１（ｄ，１Ｈ），２．５９（ｓ，３Ｈ），１．４７（ｓ，９Ｈ）．
【０１７５】
ステップ２  化合物（Ｆ）の合成
【化３４】
0006709487.tif 000045
【０１７６】
３塩化イリジウムｎ水和物０．０７１ｇ、化合物（Ｅ）０．１０ｇ、炭酸カリウム０．０６０ｇ、および、ＤＭＦ２０ｍｌをフラスコに入れ、アリーン冷却器を取り付け、アルゴンガスを通気しながら、マイクロ波（２４５０ＭＨｚ、７００Ｗ）を３分間照射した。室温まで冷却し、炭酸カリウム０．１３６ｇを加え、アルゴンガスを通気しながら、マイクロ波（２４５０ＭＨｚ、７００Ｗ）を３０分間照射した。反応溶液を室温まで冷却させた後、溶媒を減圧留去した。得られた固体をジクロロメタンに溶解させ、１０％炭酸水素ナトリウム水溶液を用いて洗浄した後、有機層を回収し減圧濃縮した。これをジクロロメタンとヘキサンを用いて再結晶を行い、化合物（Ｆ）を収率６７％で得た。
【０１７７】
ステップ３  （Ｉｒ−４７）の合成
【化３５】
0006709487.tif 000046
【０１７８】
化合物（Ｆ）０．７３９ｇ、アセチルアセトン０．５３５ｇ、炭酸カリウム０．７３１ｇ、および、ＤＭＦ８０ｍｌをフラスコに入れ、アリーン冷却器を取り付け、アルゴンガスを通気しながら、マイクロ波（２４５０ＭＨｚ、７００Ｗ）を４０分間照射した。反応溶液を室温まで冷却させた後、溶媒を減圧濃縮し水を加えた。析出した生成物をろ過により回収し、ジクロロメタンとヘキサンを用いて再結晶した。さらにシリカゲルカラムクロマトグラフィー（溶離液：酢酸エチルとヘキサン）を用いて精製し、（Ｉｒ−４７）を収率４０％で得た。１Ｈ−ＮＭＲのデータを以下に示す。
１Ｈ−ＮＭＲ（４００ＭＨｚ／アセトン−ｄ６）δ：８．６５（ｄ，２Ｈ），８．５５（ｓ，２Ｈ），７．４３（ｄ，２Ｈ），５．３５（ｓ，１Ｈ），２．７６（ｓ，６Ｈ），１．８０（ｓ，６Ｈ），１．０６（ｓ，１８Ｈ）．
【０１７９】
＜実施例Ｉ−９＞
本発明化合物（Ｉｒ−４９）の合成
【０１８０】
【化３６】
0006709487.tif 000047
【０１８１】
化合物（Ｆ）０．１５３３ｇ、トリフルオロメタンスルホン酸銀０．０６１５ｇ、アセトニトリル５ｍｌ、ジクロロメタン１０ｍｌを三口フラスコに入れ、５０℃で３時間撹拌した。反応溶液を室温まで冷却し、セライトろ過した。濾液を減圧濃縮した。ここへ、トリフルオロアセチルアセトン０．０４５６ｇ、炭酸カリウム０．１３５６ｇ、および、エタノール１０ｍｌを入れ、アルゴンガス雰囲気下、５０℃で５時間加熱反応させた。溶媒を減圧濃縮し得られた固体を、シリカゲルカラムクロマトグラフィー（溶離液：酢酸エチルとジクロロメタン）を用いて精製し、（Ｉｒ−４９）を収率１８％で得た。１Ｈ−ＮＭＲのデータを以下に示す。
１Ｈ−ＮＭＲ（４００ＭＨｚ／ＣＤ２Ｃｌ２）δ：８．５７（ｓ，２Ｈ），８．４２（ｄ，１Ｈ），８．４０（ｄ，１Ｈ），７．１８（ｄ，１Ｈ），７．１６（ｄ，１Ｈ），５．７２（ｓ，１Ｈ），２．７６（ｓ，６Ｈ），２．０１（ｓ，３Ｈ），１．０７（ｓ，１８Ｈ）．
【０１８２】
＜実施例Ｉ−１０＞
本発明化合物（Ｉｒ−５９）の合成
【化３７】
0006709487.tif 000048
【０１８３】
化合物（Ｆ）０．６１ｇ、ピコリン酸０．６０ｇ、炭酸カリウム０．６０ｇ、および、ＤＭＦ１００ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧濃縮し、水を加えた。析出した生成物をろ過により回収し、シリカゲルカラムクロマトグラフィー（溶離液：ジクロロメタンとメタノール）により精製し、（Ｉｒ−５９）を収率４５％で得た。１Ｈ−ＮＭＲのデータを以下に示す。
１Ｈ−ＮＭＲ（４００ＭＨｚ／ＣＤ２Ｃｌ２）δ：８．６６−８．７２（ｍ，３Ｈ），８．２９（ｄ，１Ｈ），７．９９（ｄｄ，１Ｈ），７．８３（ｄ，１Ｈ），７．６３（ｄ，１Ｈ），７．４８（ｄｄ，１Ｈ），７．１４（ｄ，１Ｈ），６．９７（ｄ，１Ｈ），２．７１（ｓ，３Ｈ），２．７０（ｓ，３Ｈ），１．１５（ｓ，９Ｈ），１．１０（ｓ，９Ｈ）．
【０１８４】
＜実施例Ｉ−１１＞
本発明化合物（Ｉｒ−２２）の合成
【化３８】
0006709487.tif 000049
【０１８５】
酢酸イリジウム（ＣｈｅｍＰｕｒ  ＧｍｂＨ製）０．１０１ｇ、化合物（Ｅ）０．３７２２ｇ、および、ジエチレングリコール２０ｍｌを三口フラスコに入れ、アルゴン雰囲気下、２３５℃で１２時間、加熱反応させた。反応溶液を室温まで冷却させた後、得られた固体をジクロロメタンに溶解させ、１０％炭酸水素ナトリウム水溶液を用いて洗浄した後、有機層を回収し減圧濃縮した。これをシリカゲルカラムクロマトグラフィー（溶離液：酢酸エチルとヘキサン）を用いて精製し、メリジオナル体の（Ｉｒ−２２）を収率１５％で得た。１Ｈ−ＮＭＲのデータを以下に示す。
１Ｈ−ＮＭＲ（４００ＭＨｚ／ＣＤ２Ｃｌ２）δ：８．８７（ｓ，１Ｈ），８．８１（ｓ，１Ｈ），８．６５（ｓ，１Ｈ），８．１４（ｄ，１Ｈ），７．８８（ｄ，１Ｈ），７．７５（ｄ，１Ｈ），６．９７（ｄ，１Ｈ），６．８５（ｄ，１Ｈ），６．８２（ｄ，１Ｈ），２．６３（ｓ，３Ｈ），２．６１（ｓ，６Ｈ），１．２６（ｓ，９Ｈ），１．１８（ｓ，１８Ｈ）．
【０１８６】
＜実施例Ｉ−１２＞
本発明化合物（Ｉｒ−４８）の合成
【０１８７】
ステップ１  化合物（Ｇ）の合成
【化３９】
0006709487.tif 000050
【０１８８】
５−ブロモ−２−ターシャル−ブチルピリミジン３．８７ｇ、ビス（ピナコラト）ジボロン５．４８ｇ、酢酸カリウム２．１１ｇ、および、脱水１，４−ジオキサン５０ｍｌを三口フラスコに入れ、アルゴンガスを通気した後、［１，１’−ビス（ジフェニルホスフィノ）フェロセン］パラジウム（ＩＩ）ジクロリド  ジクロロメタン付加物０．６０２ｇを加え、アルゴン雰囲気下、１１０℃で５時間加熱反応させた。室温まで冷却し、セライトろ過を行った後、溶媒を減圧留去させた。得られた生成物をシリカゲルカラムクロマトグラフィー（溶離液：酢酸エチルとヘキサン）を用いて精製し、反応中間体を２．６８ｇ得た。この反応中間体２．６８ｇ、２Ｍリン酸三カリウム水溶液２０ｍＬ、トルエン３０ｍＬ、エタノール１０ｍＬ、２−クロロ−５−エチルピリミジン１．２９ｇを三口フラスコへ入れ、アルゴンガスを３０分間通気した後、テトラキストリフェニルホスフィンパラジウム（０）０．５８８ｇを入れ、アルゴン雰囲気下、１１０℃で２４時間加熱反応させた。反応溶液を室温まで冷却した後にセライトろ過を行い、濾液へ酢酸エチルを加え抽出した。有機層を減圧濃縮し得られた生成物をシリカゲルカラムクロマトグラフィー（溶離液：ジクロロメタンと酢酸エチル）を用いて精製し、化合物（Ｇ）を収率７３％で得た。１Ｈ−ＮＭＲのデータを以下に示す。
１Ｈ−ＮＭＲ（４００ＭＨｚ／ＣＤ２Ｃｌ２）δ：９．５７（ｓ，２Ｈ），８．６９（ｓ，２Ｈ），２．７１（ｑ，２Ｈ），１．４６（ｓ，３Ｈ），１．３２（ｔ，９Ｈ）．
【０１８９】
ステップ２  化合物（Ｈ）の合成
【化４０】
0006709487.tif 000051
【０１９０】
３塩化イリジウムｎ水和物０．８７７ｇ、化合物（Ｇ）１．２０ｇ、および、ＤＭＦ５０ｍｌをフラスコに入れ、アリーン冷却器を取り付け、アルゴンガスを通気しながら、マイクロ波（２４５０ＭＨｚ、７００Ｗ）を３０分間照射した。さらに反応溶液を室温まで冷却させた後、溶媒を減圧留去した。得られた固体をジクロロメタンに溶解させ、１０％炭酸水素ナトリウム水溶液を用いて洗浄した後、有機層を回収し減圧濃縮した。これをジクロロメタンとヘキサンを用いて再結晶を行い、化合物（Ｈ）を収率７７％で得た。
【０１９１】
ステップ３  （Ｉｒ−４８）の合成
【化４１】
0006709487.tif 000052
【０１９２】
化合物（Ｈ）０．１２０ｇ、ナトリウムアセチルアセトナート０．０４１４ｇ、および、２−エトキシエタノール１５ｍｌを三口フラスコへ入れ、アルゴン雰囲気下、１２０℃で１７時間加熱反応させた。反応溶液を室温まで冷却後に、反応溶液を濃縮し、水を入れ、析出物をろ過により回収した。これをシリカゲルカラムクロマトグラフィー（溶離液：ジクロロメタンと酢酸エチル）を用いて精製し、（Ｉｒ−４８）を収率６０％で得た。１Ｈ−ＮＭＲのデータを以下に示す。
１Ｈ−ＮＭＲ（４００ＭＨｚ／アセトン−ｄ６）δ：８．８５（ｄ，２Ｈ），８．６７（ｄ，２Ｈ），８．５３（ｓ，２Ｈ），５．３６（ｓ，１Ｈ），２．８５（ｑ，４Ｈ），１．３５（ｔ，６Ｈ），１．８１（ｓ，６Ｈ），１．０５（ｓ，１８Ｈ）．
【０１９３】
＜実施例Ｉ−１３＞
本発明化合物（Ｉｒ−５６）の合成
【化４２】
0006709487.tif 000053
【０１９４】
化合物（Ｈ）０．１００ｇ、アセトニトリル１０ｍｌ、および、トリフルオロメタンスルホン酸銀０．０３８１ｇを三口フラスコへ入れ、アルゴン雰囲気下、５０℃で３時間加熱反応させた。反応溶液を室温まで冷却後に、セライトろ過を行い、濾液を減圧濃縮した。ここへピコリン酸ナトリウム０．０４２２ｇ、アセトニトリル１０ｍｌを加え、アルゴン雰囲気下、５時間加熱還流させた。反応溶液を室温まで冷却後に、溶媒を減圧留去した。得られた固体をシリカゲルカラムクロマトグラフィー（溶離液：ジクロロメタンとメタノール）を用いて精製し、（Ｉｒ−５６）を収率１９％で得た。１Ｈ−ＮＭＲのデータを以下に示す。
１Ｈ−ＮＭＲ（４００ＭＨｚ／ＣＤ２Ｃｌ２）δ：８．７７（ｄ，１Ｈ），８．６４−８．６７（ｍ，４Ｈ），８．３１（ｄ，１Ｈ），８．０１（ｄｄ，１Ｈ），７．８２（ｄ，１Ｈ），７．６１（ｄ，１Ｈ），７．４９（ｄｄ，１Ｈ），２．７２（ｑ，２Ｈ），２．５２−２．６０（ｍ，２Ｈ），１．３２（ｔ，３Ｈ），１．１７（ｔ，３Ｈ），１．１４（ｓ，９Ｈ），１．０８（ｓ，９Ｈ）．
【０１９５】
＜実施例Ｉ−１４＞
本発明化合物（Ｉｒ−６１）の合成
【化４３】
0006709487.tif 000054
【０１９６】
化合物（Ｈ）０．０６１ｇ、ピリジン−２−スルホン酸０．０２６５ｇ、炭酸ナトリウム０．０１５８ｇ、および、ＤＭＦ１５ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、ろ過した。濾液を減圧濃縮し析出した固体をジクロロメタンに溶解し、不溶物をろ過により除去した。濾液を減圧濃縮して得られた固体をシリカゲルカラムクロマトグラフィー（溶離液：酢酸エチルとメタノール）で精製し、（Ｉｒ−６１）を収率４８％で得た。１Ｈ−ＮＭＲのデータを以下に示す。
１Ｈ−ＮＭＲ（４００ＭＨｚ／アセトン−ｄ６）δ：９．１５（ｄ，１Ｈ），８．８９（ｄｄ，２Ｈ），８．６１（ｄ，２Ｈ），８．２７（ｔ，１Ｈ），８．１７（ｓ，１Ｈ），８．０８（ｄ，１Ｈ），７．８８（ｄ，１Ｈ），７．６８（ｔ，１Ｈ），２．８３（ｑ，２Ｈ），２．６８（ｑ，２Ｈ），１．３５（ｔ，６Ｈ），１．０５（ｓ，１８Ｈ）．
【０１９７】
＜参考例Ｉ−１５＞
本発明化合物（Ｉｒ−６２）の合成
【０１９８】
ステップ１  化合物（Ｉ）の合成
【化４４】
0006709487.tif 000055
【０１９９】
２−クロロ−５−エチルピリミジン０．６７９ｇ、２，６−ジメトキシピリジン−３−ボロン酸ＭＩＤＡエステル１．４０６ｇ、２Ｍリン酸三カリウム水溶液１０ｍｌ、および、ジオキサン６０ｍｌを、三口フラスコに入れ、アルゴンガスを通気した後、テトラキストリフェニルホスフィンパラジウム（０）０．２９１ｇを加え、アルゴン雰囲気下、６０℃で２４時間加熱反応させた。反応溶液を室温まで冷却した後、セライトろ過を行い、得られた濾液を減圧濃縮し、シリカゲルカラムクロマトグラフィー（溶離液：酢酸エチルとヘキサン）を用いて精製し、化合物（Ｉ）を収率６９％で得た。１Ｈ−ＮＭＲのデータを以下に示す。
１Ｈ−ＮＭＲ（４００ＭＨｚ／ＣＤＣｌ３）δ：８．６５（ｓ，２Ｈ），８．１８（ｄ，１Ｈ），６．４３（ｄ，１Ｈ），４．０６（ｓ，３Ｈ），３．９８（ｓ，３Ｈ），２．６７（ｑ，２Ｈ），１．３１（ｔ，３Ｈ）．
【０２００】
ステップ２  化合物（Ｊ）の合成
【化４５】
0006709487.tif 000056
【０２０１】
３塩化イリジウムｎ水和物０．２９４ｇ、化合物（Ｉ）０．４０２ｇ、炭酸カリウム０．０６８ｇ、および、ＤＭＦ３０ｍｌをフラスコに入れ、アリーン冷却器を取り付け、アルゴンガスを通気しながら、マイクロ波（２４５０ＭＨｚ、７００Ｗ）を５分間照射した。反応溶液を室温まで冷却させた後、炭酸カリウム０．２５０ｇを加え、マイクロ波（２４５０ＭＨｚ、７００Ｗ）をさらに２５分間照射した。反応溶液を室温まで冷却させた後、溶媒を減圧留去した。得られた固体をジクロロメタンに溶解させ、１０％炭酸水素ナトリウム水溶液を用いて洗浄した後、有機層を回収し減圧濃縮した。これをジクロロメタンとヘキサンを用いて再結晶させ、化合物（Ｊ）を収率６７％で得た。
【０２０２】
ステップ３  （Ｉｒ−６２）の合成
【化４６】
0006709487.tif 000057
【０２０３】
化合物（Ｉ）０．３０８ｇ、ピコリン酸０．２６６ｇ、炭酸カリウム０．３０１ｇ、および、ＤＭＦ４０ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧濃縮し、シリカゲルカラムクロマトグラフィー（溶離液：酢酸エチルとメタノール）を用いて精製し、（Ｉｒ−６２）を収率４０％で得た。１Ｈ−ＮＭＲのデータを以下に示す。１Ｈ−ＮＭＲのデータを以下に示す。
１Ｈ−ＮＭＲ（４００ＭＨｚ／ＣＤ２Ｃｌ２）δ：８．６７（ｄ，１Ｈ），８．６３（ｄ，１Ｈ），８．５９（ｄ，１Ｈ），８．２５（ｄ，１Ｈ），７．９５（ｄｄ，１Ｈ），７．８９（ｄ，１Ｈ），７．４２（ｄｄ，１Ｈ），７．２６（ｄ，１Ｈ），５．３７（ｓ，１Ｈ），５．１８（ｓ，１Ｈ），４．０５（ｓ，３Ｈ），４．０２（ｓ，３Ｈ），３．８１（ｓ，３Ｈ），３．７７（ｓ，３Ｈ），２．６３（ｑ，２Ｈ），２．４５（ｑ，２Ｈ），１．２３（ｔ，３Ｈ），１．０８（ｔ，３Ｈ）．
【０２０４】
＜参考例Ｉ−１６＞
本発明化合物（Ｉｒ−６５）の合成
【０２０５】
ステップ１  化合物（Ｋ）の合成
【化４７】
0006709487.tif 000058
【０２０６】
２−クロロ−４−メチルピリミジン０．０７９９ｇ、２，６−ジメトキシ−３−（４，４，５，５−テトラメチル−１，３，２−ジオギザボロラン−２−イル）ピリジン０．１５１ｇ、２Ｍ炭酸カリウム水溶液２０ｍｌ、ＳＰｈｏｓ０．００９１ｇ、および、トルエン２０ｍｌを、三口フラスコに入れ、アルゴンガスを通気した後、トリス（ジベンジリデンアセトン）ジパラジウム（０）０．００５１ｇ、を加え、アルゴン雰囲気下、１００℃で１７時間加熱反応させた。反応溶液を室温まで冷却した後、セライトろ過を行い、得られた濾液を減圧濃縮し、シリカゲルカラムクロマトグラフィー（溶離液：酢酸エチルとヘキサン）を用いて精製し、化合物（Ｋ）を収率８５％で得た。１Ｈ−ＮＭＲのデータを以下に示す。
１Ｈ−ＮＭＲ（４００ＭＨｚ／ＣＤＣｌ３）δ：８．６６（ｄ，１Ｈ），８．１６（ｄ，１Ｈ），７．０１（ｄ，１Ｈ），６．４２（ｄ，１Ｈ），４．０４（ｓ，３Ｈ），３．９８（ｓ，３Ｈ），２．５７（ｓ，３Ｈ）．
【０２０７】
ステップ２  化合物（Ｌ）の合成
【化４８】
0006709487.tif 000059
【０２０８】
３塩化イリジウムｎ水和物０．３３９ｇ、化合物（Ｋ）０．４３４ｇ、炭酸カリウム１．０３ｇ、および、ＤＭＦ４０ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧留去した。得られた固体をジクロロメタンに溶解させ、１０％炭酸水素ナトリウム水溶液を用いて洗浄した後、有機層を回収し減圧濃縮した。これをジクロロメタンとヘキサンを用いて再結晶させ、化合物（Ｌ）を収率７８％で得た。
【０２０９】
ステップ３  （Ｉｒ−６５）の合成
【化４９】
0006709487.tif 000060
【０２１０】
化合物（Ｌ）０．４０１ｇ、ピコリン酸０．３５８ｇ、炭酸カリウム０．４０３ｇ、ＤＭＦ４０ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧濃縮し、水を加えた。析出した生成物をろ過により回収し、ジクロロメタンとヘキサンを用いて再結晶し、さらに、シリカゲルカラムクロマトグラフィー（溶離液：酢酸エチルとメタノール）を用いて精製し、（Ｉｒ−６５）を収率８６％で得た。
１Ｈ−ＮＭＲ（４００ＭＨｚ／ＣＤ２ＣＬ２）δ：８．５３（ｄ，１Ｈ），８．２１（ｄ，１Ｈ），７．９２（ｔ，１Ｈ），７．８５（ｄ，１Ｈ），７．３８（ｄｄ，１Ｈ），７．３４（ｄ，１Ｈ），６．８８（ｄ，１Ｈ），６．７１（ｄ，１Ｈ），５．４２（ｓ，１Ｈ），５．２４（ｓ，１Ｈ），４．０４（ｓ，３Ｈ），４．０２（ｓ，３Ｈ），３．８２（ｓ，３Ｈ），３．７８（ｓ，３Ｈ），２．６８（ｓ，３Ｈ），２．６５（ｓ，３Ｈ）．
【０２１１】
＜参考例Ｉ−１７＞
本発明化合物（Ｉｒ−２５）の合成
【０２１２】
ステップ１  化合物（Ｍ）の合成
【化５０】
0006709487.tif 000061
【０２１３】
２−ブロモ−ピリミジン８．０２ｇ、２，６−ジメトキシ−３−ピリジンボロン酸９．９５ｇ、２Ｍ炭酸カリウム水溶液１２０ｍｌおよびテトラヒドロフラン１００ｍｌを三口フラスコに入れ、アルゴンガスを通気した後、テトラキス（トリフェニルホスフィン）パラジウム（０）３．８６ｇ、を加え、アルゴン雰囲気下、７０〜７７℃で４５時間加熱反応させた。反応溶液を室温まで冷却した後、有機層を回収し、溶媒を減圧留去し、シリカゲルカラムクロマトグラフィー（溶離液：ジクロロメタン）を用いて精製し、化合物（Ｍ）を収率３２％で得た。１Ｈ−ＮＭＲのデータを以下に示す。
１Ｈ−ＮＭＲ（４００ＭＨｚ／ＣＤＣｌ３）δ：８．８２（ｄ，２Ｈ），８．２４（ｄ，１Ｈ），７．１５（ｔ，１Ｈ），６．４４（ｄ，１Ｈ），４．０６（ｓ，３Ｈ），３．９９（ｓ，３Ｈ）．
【０２１４】
ステップ２  化合物（Ｎ）の合成
【化５１】
0006709487.tif 000062
【０２１５】
３塩化イリジウムｎ水和物１．８６ｇ、化合物（Ｍ）２．５０ｇ、ＤＭＦ５０ｍｌ、および純水１０ｍｌをフラスコに入れ、ジムロート冷却器を取り付け、アルゴンガスを通気しながら、マイクロ波（２４５０ＭＨｚ、５００Ｗ）を４５分間照射した。反応溶液を室温まで冷却させた後、溶媒を減圧留去した。これにメタノールおよび純水を投入後、これをろ過、純水で洗浄した。得られた固体をジクロロメタンに溶解させ、１０％炭酸カリウム水溶液を用いて洗浄した後、有機層を回収し減圧留去した。これをジクロロメタンとヘキサンを用いて再結晶させ、化合物（Ｎ）を収率７３％で得た。
【０２１６】
ステップ３  （Ｉｒ−２５）の合成
【化５２】
0006709487.tif 000063
【０２１７】
化合物（Ｎ）０．６０ｇ、化合物（Ｍ）４．９８ｇおよびジグリム４６ｍｌを三口フラスコに入れ、ジムロート冷却器を取り付け、アルゴンガス雰囲気下、１８０℃で４８時間加熱反応させた。反応溶液を室温まで冷却させた後、溶媒を減圧留去した。これにジエチルエーテル５０ｍｌ投入し分散後、セライトろ過を行った。さらに、シリカゲルカラムクロマトグラフィー（溶離液：ジクロロメタンとアセトン）を用いて精製し、粗生成物を０．１７２ｇを得た。この粗生成物０．１０５ｇを取り出し、ＴＨＦ１００ｍｌ、純水２５ｍｌを投入した後、アルゴン雰囲気下、高圧水銀灯（４００Ｗ）を用いて紫外可視光（＞３００ｎｍ）を４５分間照射した。溶媒を減圧留去し、エタノールを投入し固体をろ過にて回収した。これをジクロロメタンとヘキサンを用いて再結晶させ、フェイシャル体の（Ｉｒ−２５）を収率１０．１％で得た。１Ｈ−ＮＭＲのデータを以下に示す。
１Ｈ−ＮＭＲ（４００ＭＨｚ／ＣＤＣｌ３）δ：８．７８（ｄｄ，３Ｈ），７．５９（ｄｄ，３Ｈ），６．７５（ｔ，３Ｈ），５．９９（ｓ，３Ｈ），４．１０（ｓ，９Ｈ），３．８１（ｓ，９Ｈ）．
【０２１８】
＜参考例Ｉ−１８＞
本発明化合物（Ｉｒ−５０）の合成
【０２１９】
ステップ１  化合物（Ｏ）の合成
【化５３】
0006709487.tif 000064
【０２２０】
２−クロロ−５−エチルピリミジン２．４４ｇ、２，６−ジメトキシ−３−ピリジンボロン酸５．００ｇ、２Ｍ炭酸カリウム水溶液６０ｍｌおよびテトラヒドロフラン５０ｍｌを、三口フラスコに入れ、アルゴンガスを通気した後、テトラキス（トリフェニルホスフィン）パラジウム（０）３．８６ｇ、を加え、アルゴン雰囲気下、７０〜７７℃で２３時間加熱反応させた。反応溶液を室温まで冷却した後、有機層を回収し、溶媒を減圧留去した後、シリカゲルカラムクロマトグラフィー（溶離液：ジクロロメタンとメタノール）を用いて精製し、化合物（Ｏ）を収率９９％で得た。１Ｈ−ＮＭＲのデータを以下に示す。
１Ｈ−ＮＭＲ（４００ＭＨｚ／ＣＤＣｌ３）δ：８．６６（ｓ，２Ｈ），８．１９（ｄ，１Ｈ），６．４３（ｄ，１Ｈ），４．０６（ｓ，３Ｈ），３．９９（ｓ，３Ｈ），２．６７（ｑ，２Ｈ），１．３１（ｔ，３Ｈ）．
【０２２１】
ステップ２  化合物（Ｐ）の合成
【化５４】
0006709487.tif 000065
【０２２２】
３塩化イリジウムｎ水和物１．８６ｇ、化合物（Ｍ）２．８６ｇ、ＤＭＦ６０ｍｌおよび純水１２ｍｌをフラスコに入れ、ジムロート冷却器を取り付け、アルゴンガスを通気しながら、マイクロ波（２４５０ＭＨｚ、５００Ｗ）を４０分間照射した。反応溶液を室温まで冷却させた後、溶媒を減圧留去した。これに純水を投入し、懸濁液をろ過、純水で洗浄し、化合物（Ｐ）を収率８３％で得た。
【０２２３】
ステップ３  （Ｉｒ−５０）の合成
【化５５】
0006709487.tif 000066
【０２２４】
化合物（Ｐ）１．４２ｇ、（２，４−ペンタンジオナト）ナトリウム０．３８ｇおよび２−エトキシエタノール７５ｍｌを三口フラスコに入れ、ジムロート冷却器を取り付け、アルゴンガスを通気しながら、マイクロ波（２４５０ＭＨｚ、５００Ｗ）を１５分間照射した。反応溶液を室温まで冷却させた後、溶媒を減圧留去した。これに純水５０ｍｌ投入し懸濁させ、ろ過にて固体を回収した。ジクロロメタンに溶解後、活性アルミナを充填したカラムを通し、溶媒を減圧留去した。これをメタノールに懸濁させ、ろ過し、（Ｉｒ−５０）を収率５８％で得た。１Ｈ−ＮＭＲのデータを以下に示す。
１Ｈ−ＮＭＲ（４００ＭＨｚ／ＣＤＣｌ３）δ：８．７１（ｄ，２Ｈ），８．３５（ｄ，２Ｈ），５．３１（ｓ，２Ｈ），５．２３（ｓ，１Ｈ），４．０７（ｓ，６Ｈ），３．７５（ｓ，６Ｈ），２．６８（ｑ，４Ｈ），１．７９（ｓ，６Ｈ），１．２９（ｔ，６Ｈ）．
【０２２５】
＜参考例Ｉ−１９＞
本発明化合物（Ｉｒ−５１）の合成
【化５６】
0006709487.tif 000067
【０２２６】
化合物（Ｎ）０．５４ｇ、（２，４−ペンタンジオナト）ナトリウム０．１５ｇおよび２−エトキシエタノール２５ｍｌを三口フラスコに入れ、ジムロート冷却器を取り付け、アルゴンガスを通気しながら、マイクロ波（２４５０ＭＨｚ、４００Ｗ）を１５分間照射した。反応溶液を室温まで冷却させた後、溶媒を減圧留去した。これにメタノール１０ｍｌ，純水１０ｍｌを投入し懸濁させ、ろ過にて固体を回収した。これをジクロロメタンとヘキサンを用いて再結晶させ、（Ｉｒ−５１）を収率６２％で得た。１Ｈ−ＮＭＲのデータを以下に示す。
１Ｈ−ＮＭＲ（４００ＭＨｚ／ＣＤＣｌ３）δ：８．８４（ｄｄ，２Ｈ），８．５１（ｄｄ，２Ｈ），７．０１（ｔ，２Ｈ），５．３２（ｓ，２Ｈ），５．２２（ｓ，１Ｈ），４．０８（ｓ，６Ｈ），３．７６（ｓ，６Ｈ），１．７９（ｓ，６Ｈ）．
【０２２７】
＜参考例Ｉ−２０＞
本発明化合物（Ｉｒ−６６）の合成
【化５７】
0006709487.tif 000068
【０２２８】
化合物（Ｎ）０．３８ｇ、ピコリン酸ナトリウム０．１０ｇおよび２−エトキシエタノール２０ｍｌを三口フラスコに入れ、ジムロート冷却器を取り付け、アルゴンガスを通気しながら、マイクロ波（２４５０ＭＨｚ、３００Ｗ）を７分間照射した。反応溶液を室温まで冷却させ、溶媒を減圧留去した。これに純水１５ｍｌを投入し懸濁させた後、ろ過にて固体を回収した。これをジクロロメタンとヘキサンを用いて３回再結晶させ、（Ｉｒ−６６）を収率７４％で得た。１Ｈ−ＮＭＲのデータを以下に示す。
１Ｈ−ＮＭＲ（４００ＭＨｚ／ＣＤＣｌ３）δ：８．８２−８．８５（ｍ，２Ｈ），８．７８（ｄ，１Ｈ），８．３３（ｄ，１Ｈ），７．９５（ｔ，１Ｈ），７．８８（ｄ，１Ｈ），７．４９−７．５２（ｍ，１Ｈ），７．４２（ｔ，１Ｈ），７．０１（ｔ，１Ｈ），６．８０（ｔ，１Ｈ），５．４４（ｓ，１Ｈ），５．２５（ｓ，１Ｈ），４．１３（ｓ，３Ｈ），４．０８（ｓ，３Ｈ），３．８４（ｓ，３Ｈ），３．７９（ｓ，３Ｈ）．
【０２２９】
＜参考例Ｉ−２１＞
本発明化合物（Ｉｒ−８１）の合成
【化５８】
0006709487.tif 000069
【０２３０】
化合物（Ｎ）１．５２ｇ、トリフルオロメタンスルホン酸銀０．６２ｇ、メタノール１００ｍｌおよびジクロロメタン１５０ｍｌを三口フラスコに入れ、アルゴンガス雰囲気下、室温で３６時間反応させた。反応溶液をセライトろ過し、溶媒を減圧留去した。ここへ２−フェニルピリジン０．３７ｇ、メタノール９ｍｌおよびエタノール２１ｍｌを加え、アルゴン雰囲気下、８５℃〜９０℃で２７時間加熱反応させた。反応溶液を室温まで冷却させた後に、溶媒を減圧留去した。これにジクロロメタンを１００ｍｌ加え、セライトろ過し、ろ液を１０％炭酸カリウム水溶液で洗浄した後、有機層を回収し減圧留去した。これをシリカゲルカラムクロマトグラフィー（溶離液：ジクロロメタンとメタノール）を用いて精製し、メリジオナル体の（Ｉｒ−８１）を収率１．６％で得た。１Ｈ−ＮＭＲのデータを以下に示す。
１Ｈ−ＮＭＲ（４００ＭＨｚ／ＣＤＣｌ３）δ：８．６０−８．６４（ｍ，２Ｈ），８．１３（ｄｄ，１Ｈ），７．９５（ｄ，１Ｈ），７．９２（ｄ，１Ｈ），７．７３（ｄ，１Ｈ），７．６３−７．６９（ｍ，２Ｈ），６．９８−７．０４（ｍ，３Ｈ），６．９３（ｔ，１Ｈ），６．６１（ｑ，２Ｈ），５．６９（ｓ，１Ｈ），５．４７（ｓ，１Ｈ），４．１２（ｄ，６Ｈ），３．８４（ｓ，３Ｈ），３．８１（ｓ，３Ｈ）．
【０２３１】
＜参考例Ｉ−２２＞
本発明化合物（Ｉｒ−７２）の合成
【化５９】
0006709487.tif 000070
【０２３２】
【化６０】
0006709487.tif 000071
【０２３３】
化合物（Ｒ）０．５０９ｇ、化合物（Ｅ）０．２９４ｇ、トリフルオロメタンスルホン酸銀０．２６７ｇ、エタノール２０ｍｌ、および、ジクロロメタン１０ｍｌを三口フラスコへ入れ、アルゴン雰囲気下、６２時間加熱還流させた。反応溶液を室温まで冷却後に減圧留去した。これをジクロロメタンに溶解させ、セライトろ過を行った。濾液に１０％炭酸水素ナトリウム水溶液を加え洗浄した。溶媒を減圧留去した。これをシリカゲルカラムクロマトグラフィー（溶離液：酢酸エチルとメタノール）を用いて精製し、メリジオナル体の（Ｉｒ−７２）を収率７０％で得た。１Ｈ−ＮＭＲのデータを以下に示す。
１Ｈ−ＮＭＲ（４００ＭＨｚ／ＣＤ２Ｃｌ２）δ：９．３５（ｓ，１Ｈ），８．１９（ｄ，１Ｈ），８．１６（ｄ，１Ｈ），８．１２（ｄ，１Ｈ），７．３７−７．４２（ｍ，２Ｈ），７．２４（ｄ，１Ｈ），７．１０−７．１６（ｍ，３Ｈ），７．０３（ｄｄ，２Ｈ），６．９６（ｄ，１Ｈ），６．５１−６．６３（ｍ，４Ｈ），２．７５（ｓ，３Ｈ），１．３０（ｓ，９Ｈ）．
【０２３４】
＜実施例Ｉ−２３＞
本発明化合物（Ｉｒ−４６）の合成
【０２３５】
ステップ１  化合物（Ｓ）の合成
【化６１】
0006709487.tif 000072
【０２３６】
５−ブロモ−２−ターシャル−ブチルピリミジン０．９３６ｇ、ビス（ピナコラト）ジボロン１．２２ｇ、酢酸カリウム１．４５ｇ、および、脱水１，４−ジオキサン２０ｍｌを三口フラスコに入れ、アルゴンガスを通気した後、［１，１’−ビス（ジフェニルホスフィノ）フェロセン］パラジウム（ＩＩ）ジクロリド  ジクロロメタン付加物０．０５７５ｇを加え、アルゴン雰囲気下、１００℃で２４時間加熱反応させた。反応溶液を室温まで冷却した後、２Ｍリン酸三カリウム水溶液２０ｍＬ、トルエン２０ｍＬ、２−クロロ−Ｎ，Ｎ，５−トリメチルピリミジン−４−アミン０．４１４ｇ、および、トリス（ジベンジリデンアセトン）ジパラジウム（０）０．０５５４ｇ、ＳＰｈｏｓ０．０７９６ｇを加え、アルゴン雰囲気下、１１０℃で２４時間加熱反応させた。反応溶液を室温まで冷却した後にセライトろ過を行い、濾液へ酢酸エチルを加え抽出した。有機層を減圧濃縮し得られた生成物をシリカゲルカラムクロマトグラフィー（溶離液：酢酸エチルとジクロロメタン）を用いて精製し、化合物（Ｓ）を収率４２％で得た。１Ｈ−ＮＭＲのデータを以下に示す。
１Ｈ−ＮＭＲのデータを以下に示す。
１Ｈ−ＮＭＲ（４００ＭＨｚ／ＣＤＣｌ３）δ：９．５５（ｓ，２Ｈ），８．１０（ｓ，１Ｈ），３．１８（ｓ，６Ｈ），２．３４（ｓ，３Ｈ），１．４６（９Ｈ）．
【０２３７】
ステップ２  化合物（Ｔ）の合成
【化６２】
0006709487.tif 000073
【０２３８】
３塩化イリジウムｎ水和物０．０６０３ｇ、化合物（Ｓ）０．１０２ｇ、炭酸カリウム０．０７７ｇ、および、ＤＭＦ１５ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧留去した。得られた固体をジクロロメタンとヘキサンを用いて再結晶を行い、化合物（Ｔ）を収率８６％で得た。
【０２３９】
ステップ３  （Ｉｒ−４６）の合成
【化６３】
0006709487.tif 000074
【０２４０】
化合物（Ｔ）０．１０７ｇ、アセチルアセトン０．０７７１ｇ、炭酸カリウム０．０９４７ｇ、および、ＤＭＦ１５ｍｌをフラスコに入れ、アリーン冷却器を取り付け、アルゴンガスを通気しながら、マイクロ波（２４５０ＭＨｚ、７００Ｗ）を３０分間照射した。反応溶液を室温まで冷却させた後、溶媒を減圧留去した。得られた固体をジクロロメタンで溶解し、水で洗浄後に、溶液を減圧留去した。さらにシリカゲルカラムクロマトグラフィー（溶離液：酢酸エチルとジクロロメタン）を用いて精製し、（Ｉｒ−４６）を収率３０％で得た。１Ｈ−ＮＭＲのデータを以下に示す。１Ｈ−ＮＭＲのデータを以下に示す。
１Ｈ−ＮＭＲ（４００ＭＨｚ／ＣＤＣｌ３）δ：８．４３（ｓ，２Ｈ），７．８６（ｓ，２Ｈ），５．２３（ｓ，１Ｈ），３．２５（ｓ，１２Ｈ），２．３５（ｓ，６Ｈ），１．８８（ｓ，６Ｈ），１．０９（ｓ，１８Ｈ）．
【０２４１】
次に本発明に係るイリジウム錯体の溶液中の発光特性について記載する。
【０２４２】
＜実施例ＩＩ−１＞
本発明化合物（Ｉｒ−４）のＴＨＦ中の発光特性
本発明化合物（Ｉｒ−４）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青緑色発光（発光極大波長：５０７ｎｍ）を示した。発光量子収率は０．６２であった。
【０２４３】
＜参考例ＩＩ−２＞
本発明化合物（Ｉｒ−２５）のクロロホルム中の発光特性
本発明化合物（Ｉｒ−２５）をクロロホルムに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青緑色発光（発光極大波長：４９２ｎｍ）を示した。発光量子収率は０．７８であった。
【０２４４】
＜実施例ＩＩ−３＞
本発明化合物（Ｉｒ−３８）のＴＨＦ中の発光特性
本発明化合物（Ｉｒ−３８）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青緑色発光（発光極大波長：４９６ｎｍ）を示した。発光量子収率は０．８３であった。
【０２４５】
＜実施例ＩＩ−４＞
本発明化合物（Ｉｒ−４２）のＴＨＦ中の発光特性
本発明化合物（Ｉｒ−４２）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青緑色発光（発光極大波長：４８９ｎｍ）を示した。発光量子収率は０．６２であった。
【０２４６】
＜実施例ＩＩ−５＞
本発明化合物（Ｉｒ−４７）のＴＨＦ中の発光特性
本発明化合物（Ｉｒ−４７）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４７５，５０４ｎｍ）を示した。発光量子収率は０．５５であった。
【０２４７】
＜実施例ＩＩ−６＞
本発明化合物（Ｉｒ−４８）のＴＨＦ中の発光特性
本発明化合物（Ｉｒ−４８）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４７６，５０４ｎｍ）を示した。発光量子収率は０．５５であった。
【０２４８】
＜参考例ＩＩ−７＞
本発明化合物（Ｉｒ−５０）のクロロホルム中の発光特性
本発明化合物（Ｉｒ−５０）をクロロホルムに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４８１，５０４ｎｍ）を示した。発光量子収率は０．８５であった。
【０２４９】
＜参考例ＩＩ−８＞
本発明化合物（Ｉｒ−５１）のクロロホルム中の発光特性
本発明化合物（Ｉｒ−５１）をクロロホルムに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４７８，５００ｎｍ）を示した。発光量子収率は０．８０であった。
【０２５０】
＜実施例ＩＩ−９＞
本発明化合物（Ｉｒ−５２）のＴＨＦ中の発光特性
本発明化合物（Ｉｒ−５２）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青緑色発光（発光極大波長：４８０ｎｍ）を示した。発光量子収率は０．８７であった。
【０２５１】
＜実施例ＩＩ−１０＞
本発明化合物（Ｉｒ−５３）のＴＨＦ中の発光特性
本発明化合物（Ｉｒ−５３）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、図１に示すように、青色発光（発光極大波長：４７１，４９７ｎｍ）を示した。発光量子収率は０．７２であった。
【０２５２】
＜実施例ＩＩ−１１＞
本発明化合物（Ｉｒ−５６）のＴＨＦ中の発光特性
本発明化合物（Ｉｒ−５６）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４６２，４９４ｎｍ）を示した。発光量子収率は０．５３であった。
【０２５３】
＜実施例ＩＩ−１２＞
本発明化合物（Ｉｒ−５９）のＴＨＦ中の発光特性
本発明化合物（Ｉｒ−５９）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、図２に示すように、青色発光（発光極大波長：４６２，４９１ｎｍ）を示した。発光量子収率は０．５３であった。
【０２５４】
＜実施例ＩＩ−１３＞
本発明化合物（Ｉｒ−６０）のＴＨＦ中の発光特性
本発明化合物（Ｉｒ−６０）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４７０，５００ｎｍ）を示した。発光量子収率は０．０３であった。
【０２５５】
＜実施例ＩＩ−１４＞
本発明化合物（Ｉｒ−６１）のＴＨＦ中の発光特性
本発明化合物（Ｉｒ−６１）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４５７，４８９ｎｍ）を示した。発光量子収率は０．０３であった。
【０２５６】
＜参考例ＩＩ−１５＞
本発明化合物（Ｉｒ−６２）のＴＨＦ中の発光特性
本発明化合物（Ｉｒ−６２）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４７３，４９８ｎｍ）を示した。発光量子収率は０．８８であった。
【０２５７】
＜参考例ＩＩ−１６＞
本発明化合物（Ｉｒ−６５）のＴＨＦ中の発光特性
本発明化合物（Ｉｒ−６５）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４６２，４８９ｎｍ）を示した。発光量子収率は０．８１であった。
【０２５８】
＜参考例ＩＩ−１７＞
本発明化合物（Ｉｒ−６６）のクロロホルム中の発光特性
本発明化合物（Ｉｒ−６６）をクロロホルムに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、青色発光（発光極大波長：４６３，４８９ｎｍ）を示した。発光量子収率は０．８３であった。
【０２５９】
＜比較例ＩＩ−１＞
比較化合物（Ａ）のＴＨＦ中の発光特性
国際公開第２０１１／０２４７３７号公報（特許文献５）に記載の比較化合物（Ａ）をＴＨＦに溶解させ、アルゴンガスを通気した後、浜松ホトニクス株式会社製の絶対ＰＬ量子収率測定装置（Ｃ９９２０）を用いて、室温での発光スペクトル（励起波長：３５０ｎｍ）を測定したところ、緑色発光（発光極大波長：５３２ｎｍ）を示した。発光量子収率は０．６７であった。
【化６４】
0006709487.tif 000075
【０２６０】
本発明化合物（Ｉｒ−４２）および（Ｉｒ−４８）と、比較化合物（Ａ）の発光極大波長を比較すると、表８に示すように、本発明化合物の発光は４３〜５６ｎｍブルーシフトしていることがわかる。したがって、本発明化合物の方が青色発光材料として優れていることが明らかとなった。
【表８】
0006709487.tif 000076
【０２６１】
次に本発明に係るイリジウム錯体の薄膜中での発光特性について記載する。
【０２６２】
＜実施例ＩＩＩ−１＞
本発明化合物（Ｉｒ−４７）の薄膜中の発光特性
本発明のイリジウム錯体（Ｉｒ−４７）と１，３-ビス（Ｎ−カルバゾリル）ベンゼン（以降、ｍＣＰという）とを、真空度１×１０−４Ｐａで、石英基板上に５：９５（質量濃度比）で共蒸着（３０ｎｍ）し、浜松ホトニクス株式会社製の絶対ＰＬ量子収率測定装置（Ｃ９９２０）を用いて、室温での発光スペクトル（励起波長：３４０ｎｍ）を測定したところ、青色発光（発光極大波長：４７２，５０２ｎｍ）を示した。発光量子収率は０．８９であった。
【０２６３】
＜参考例ＩＩＩ−２＞
本発明化合物（Ｉｒ−５１）の薄膜中の発光特性
本発明のイリジウム錯体（Ｉｒ−５１）とｍＣＰとを、真空度１×１０−４Ｐａで、石英基板上に５：９５（質量濃度比）で共蒸着（３０ｎｍ）し、浜松ホトニクス株式会社製の絶対ＰＬ量子収率測定装置（Ｃ９９２０）を用いて、室温での発光スペクトル（励起波長：３４０ｎｍ）を測定したところ、青色発光（発光極大波長：４７４，４９９ｎｍ）を示した。発光量子収率は０．８９であった。
【０２６４】
＜実施例ＩＩＩ−３＞
本発明化合物（Ｉｒ−５２）の薄膜中の発光特性
本発明のイリジウム錯体（Ｉｒ−５２）とｍＣＰとを、真空度１×１０−４Ｐａで、石英基板上に５：９５（質量濃度比）で共蒸着（３０ｎｍ）し、浜松ホトニクス株式会社製の絶対ＰＬ量子収率測定装置（Ｃ９９２０）を用いて、室温での発光スペクトル（励起波長：３４０ｎｍ）を測定したところ、青色発光（発光極大波長：４７４，５０１ｎｍ）を示した。発光量子収率は０．９０であった。
【０２６５】
＜実施例ＩＩＩ−４＞
本発明化合物（Ｉｒ−５３）の薄膜中の発光特性
本発明のイリジウム錯体（Ｉｒ−５３）とｍＣＰとを、真空度１×１０−４Ｐａで、石英基板上に５：９５（質量濃度比）で共蒸着（３０ｎｍ）し、浜松ホトニクス株式会社製の絶対ＰＬ量子収率測定装置（Ｃ９９２０）を用いて、室温での発光スペクトル（励起波長：３４０ｎｍ）を測定したところ、図３に示すように、青色発光（発光極大波長：４６８，４９６ｎｍ）を示した。発光量子収率は０．８８であった。
【０２６６】
＜実施例ＩＩＩ−５＞
本発明化合物（Ｉｒ−５９）の薄膜中の発光特性
本発明のイリジウム錯体（Ｉｒ−５９）とｍＣＰとを、真空度１×１０−４Ｐａで、石英基板上に５：９５（質量濃度比）で共蒸着（３０ｎｍ）し、浜松ホトニクス株式会社製の絶対ＰＬ量子収率測定装置（Ｃ９９２０）を用いて、室温での発光スペクトル（励起波長：３４０ｎｍ）を測定したところ、図４に示すように、青色発光（発光極大波長：４６０，４８９ｎｍ）を示した。発光量子収率は０．６２であった。
【０２６７】
＜実施例ＩＩＩ−６＞
本発明化合物（Ｉｒ−５９）の薄膜中の発光特性
本発明のイリジウム錯体（Ｉｒ−５９）と２，７−ビス（ジフェニルホスホリル）−９−フェニル−９Ｈ−カルバゾールとを、真空度１×１０−４Ｐａで、石英基板上に５：９５（質量濃度比）で共蒸着（３０ｎｍ）し、浜松ホトニクス株式会社製の絶対ＰＬ量子収率測定装置（Ｃ９９２０）を用いて、室温での発光スペクトル（励起波長：３４０ｎｍ）を測定したところ、青色発光（発光極大波長：４６２，４８９ｎｍ）を示した。発光量子収率は０．７４であった。
【０２６８】
＜参考例ＩＩＩ−７＞
本発明化合物（Ｉｒ−６６）の薄膜中の発光特性
本発明のイリジウム錯体（Ｉｒ−６６）とｍＣＰとを、真空度１×１０−４Ｐａで、石英基板上に５：９５（質量濃度比）で共蒸着（３０ｎｍ）し、浜松ホトニクス株式会社製の絶対ＰＬ量子収率測定装置（Ｃ９９２０）を用いて、室温での発光スペクトル（励起波長：３４０ｎｍ）を測定したところ、青色発光（発光極大波長：４６５，４９２ｎｍ）を示した。発光量子収率は０．７２であった。
【０２６９】
次に本発明に係る一般式（１）で表されるイリジウム錯体を用いて作製した有機電界発光素子の特性について記載する。
【０２７０】
本実施例で使用した化合物（Ｅ−１）〜（Ｅ−９）の構造式を以下に示す。
【０２７１】
【化６５】
0006709487.tif 000077
【０２７２】
＜実施例ＩＶ−１＞
本発明化合物（Ｉｒ−４７）を用いて作製した有機電界発光素子の特性評価
陽極として、酸化錫インジウム（ＩＴＯ）を１００ｎｍの膜厚で線幅２ｍｍの櫛形にパターニングして成膜された無アルカリガラス基板（厚木ミクロ社製）を透明導電性支持基板として用いた。これを超純水、アセトン、イソプロピルアルコール（ＩＰＡ）で順次超音波洗浄し、次いでＩＰＡで煮沸洗浄後乾燥した。次いで、ＵＶ／オゾン洗浄したものを透明導電性支持基板として使用した。
【０２７３】
上記透明導電性支持基板上に、以下の有機層（正孔注入層、正孔輸送層、ホスト材料層、発光層、正孔阻止層および電子輸送層）を１×１０−４Ｐａの真空チャンバー内で抵抗加熱による真空蒸着で順次製膜し、次いでマスク交換して線幅２ｍｍの電極層（電子注入層および金属電極層）を順次製膜して、有機電界発光素子を作製した。次いで、素子が大気に曝されないよう窒素雰囲気のグローブボックス内で封止する作業を行った。厚さ３ｍｍのガラス板の中央部に１．５ｍｍの掘り込みを付けた封止ガラス（泉陽商事社製）の周囲にＵＶ硬化性エポキシ樹脂デナタイトＲ（ナガセケミテック社製）を塗布して蒸着済素子に被せ圧着した後、素子部分をアルミニウム板で覆ってマスキングしシャッター付きＵＶ照射装置で１分間照射後１分間遮蔽のサイクルを５回繰り返して封止した。
【０２７４】
正孔注入層（１０ｎｍ）：化合物（Ｅ−１）
第１正孔輸送層（４０ｎｍ）：化合物（Ｅ−２）
第２正孔輸送層（１０ｎｍ）：化合物（Ｅ−３）
発光層（２０ｎｍ）：本発明化合物（Ｉｒ−４７）（質量濃度１５％）と化合物（Ｅ−３）（質量濃度８５％）とを共蒸着
正孔阻止層（１０ｎｍ）：化合物（Ｅ−４）
電子輸送層（３０ｎｍ）：化合物（Ｅ−５）
電子注入層（１ｎｍ）：化合物（Ｅ−６）
金属電極層（１００ｎｍ）：Ａｌ
【０２７５】
得られた有機電界発光素子を浜松ホトニクス社製のＥＬ外部量子収率計測用積分球ユニットＡ１００９４のサンプルホルダーにセットし、Ｋｅｉｔｈｌｅｙ社製ソースメーター２４００を用いて、直流定電圧を印加し、発光させ、その輝度、発光波長およびＣＩＥ色度座標を、浜松ホトニクス社製マルチチャンネル分光器ＰＭＡ−１２を用いて測定した。その結果、ＣＩＥ色度が（ｘ，ｙ）＝（０．２１，０．４４）、発光ピーク波長が４７５，５０３ｎｍの青色発光が得られ、最高輝度は３４５００ｃｄ／ｍ２、外部量子効率は４．８％（１０００ｃｄ／ｃｍ２のとき）の発光特性が得られた。
【０２７６】
＜実施例ＩＶ−２＞
本発明化合物（Ｉｒ−５２）を用いて作製した有機電界発光素子の特性評価
実施例ＩＶ−１で用いた本発明化合物（Ｉｒ−４７）の代わりに本発明化合物（Ｉｒ−５２）を用いて、本発明化合物（Ｉｒ−５２）と化合物（Ｅ−３）との質量濃度をそれぞれ５％と９５％に変更した以外は、同様に有機電界発光素子を作製し、特性評価を行った。その結果、ＣＩＥ色度が（ｘ，ｙ）＝（０．１８，０．４２）、発光ピーク波長が４７７，５０３ｎｍの青色発光が得られ、最高輝度は３０３００ｃｄ／ｍ２、外部量子効率は４．９％（１０００ｃｄ／ｃｍ２のとき）の発光特性が得られた。
【０２７７】
＜実施例ＩＶ−３＞
本発明化合物（Ｉｒ−５３）を用いて作製した有機電界発光素子の特性評価
実施例ＩＶ−１で用いた本発明化合物（Ｉｒ−４７）の代わりに本発明化合物（Ｉｒ−５３）を用いて、本発明化合物（Ｉｒ−５３）と化合物（Ｅ−３）との質量濃度をそれぞれ５％と９５％に変更した以外は、同様に有機電界発光素子を作製し、特性評価を行った。その結果、ＣＩＥ色度が（ｘ，ｙ）＝（０．１８，０．３９）、発光ピーク波長が４６９，４９７ｎｍの青色発光が得られ、最高輝度は２１０００ｃｄ／ｍ２、外部量子効率は５．４％（１０００ｃｄ／ｃｍ２のとき）の発光特性が得られた。
【０２７８】
＜実施例ＩＶ−４＞
本発明化合物（Ｉｒ−５９）を用いて作製した有機電界発光素子の特性評価
実施例ＩＶ−１の発光素子を以下のような構成に変更し、同様に有機電界発光素子を作製し、特性評価を行った。
【０２７９】
正孔注入層（１０ｎｍ）：化合物（Ｅ−１）
第１正孔輸送層（３０ｎｍ）：化合物（Ｅ−７）
第２正孔輸送層（１０ｎｍ）：化合物（Ｅ−３）
発光層（３０ｎｍ）：本発明化合物（Ｉｒ−５９）（質量濃度１５％）と化合物（Ｅ−８）（質量濃度８５％）とを共蒸着
電子輸送層（３０ｎｍ）：化合物（Ｅ−９）
電子注入層（１ｎｍ）：化合物（Ｅ−６）
金属電極層（１００ｎｍ）：Ａｌ
【０２８０】
その結果、ＣＩＥ色度が（ｘ，ｙ）＝（０．１７，０．３１）、図５に示すように発光ピーク波長が４６２，４９０ｎｍの青色発光が得られ、最高輝度は４７２０ｃｄ／ｍ２、外部量子効率は１０．１％（１０００ｃｄ／ｍ２のとき）の発光特性が得られた。
【０２８１】
以上述べてきたように、本発明に係わる一般式（１）で表されるイリジウム錯体は、熱的安定性および昇華性に優れ、可視光領域（特に青色領域）に高い発光量子収率を示す新規化合物であり、有機発光素子に用いた場合、良好な発光特性を有する有機発光素子を作ることができる。また該化合物を用いた有機発光素子は、可視光領域（特に青色領域）に高輝度発光を示すことから、表示素子、ディスプレイ、バックライト、照明光源等の分野に好適である。
【図１】
0006709487.tif 000081
【図２】
0006709487.tif 000082
【図３】
0006709487.tif 000083
【図４】
0006709487.tif 000084
【図５】
0006709487.tif 000085